(57)【要約】  【解決手段】  被覆導体のための絶縁またはジャケット層は、（Ａ）架橋されたシラン官能基化ポリオレフィン、（Ｂ）充填剤であって、充填剤の総重量に基づいて、５０重量％超のシリカを含む、充填剤、（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマー、ならびに（Ｄ）絶縁またはジャケット層の総重量に基づいて、０．００重量％〜２０重量％のシラノール縮合触媒、からなる。  【選択図】なし【特許請求の範囲】
【請求項１】
架橋性組成物であって、
（Ａ）シラン官能基化ポリオレフィンと、
（Ｂ）充填剤であって、前記充填剤の総重量に基づいて、５０重量％超のシリカを含む、充填剤と、
（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、
（Ｄ）前記架橋性組成物の総重量に基づいて、０．００重量％〜２０重量％のシラノール縮合触媒と、を含む、架橋性組成物。
【請求項２】
被覆導体のためのジャケット層であって、前記絶縁またはジャケット層が、
（Ａ）架橋されたシラン官能基化ポリオレフィンと、
（Ｂ）充填剤であって、前記充填剤の総重量に基づいて、５０重量％超のシリカを含む、充填剤と、
（Ｃ）反応性直鎖状シリコーン含有ポリマー、非反応性直鎖状シリコーン含有ポリマー、および反応性分岐状シリコーン含有ポリマーからなる群から選択される、シリコーン含有ポリマーと、
（Ｄ）前記ジャケット層の総重量に基づいて、０．００重量％〜１０重量％のシラノール縮合触媒と、を含む、ジャケット層。
【請求項３】
前記架橋されたシラン官能基化ポリオレフィンが、シラングラフト化エチレン系ポリマーである、請求項２に記載のジャケット層。
【請求項４】
前記充填剤が、前記充填剤の総重量に基づいて、９０重量％超〜１００重量％のシリカを含む、請求項２および３のいずれか一項に記載のジャケット層。
【請求項５】
前記充填剤が、シリカのみからなる、請求項２〜４のいずれか一項に記載のジャケット層。
【請求項６】
前記シリコーン含有ポリマーが、反応性直鎖状ポリシロキサンおよび非反応性直鎖状ポリシロキサンからなる群から選択される、請求項２〜５のいずれか一項に記載のジャケット層。
【請求項７】
前記ジャケット層の総重量に基づいて、
（Ａ）前記架橋されたシラングラフト化ポリオレフィンが、架橋されたシラングラフト化ポリエチレンである、２０重量％〜８０重量％の前記架橋されたシラン官能基化ポリオレフィンと、
（Ｂ）２０重量％〜８０重量％の前記充填剤と、
（Ｃ）４重量％〜２０重量％の前記シリコーン含有ポリマーと、を含む、請求項２〜６のいずれか一項に記載のジャケット層。
【請求項８】
前記充填剤が、前記充填剤の総重量に基づいて、０重量％〜０．５重量％の金属を含む、請求項２〜７のいずれか一項に記載のジャケット層。
【請求項９】
前記絶縁またはジャケット層が、前記充填剤の総重量に基づいて、０重量％〜０．３重量％の金属を含む、請求項８に記載のジャケット層。
【請求項１０】
１．１０〜１．７０の湿潤絶縁抵抗比を有する、請求項２〜９のいずれか一項に記載のジャケット層。
【請求項１１】
前記ジャケット層が、水平燃焼試験に合格する、請求項２〜１０のいずれか一項に記載のジャケット層。
【請求項１２】
前記ジャケット層が、金属不活性化剤、湿気捕捉剤、および酸化防止剤のうちの少なくとも１つをさらに含む、請求項２〜１１のいずれか一項に記載のジャケット層。
【請求項１３】
前記ジャケット層が、絶縁層である、請求項２〜１２のいずれか一項に記載のジャケット層。
【請求項１４】
被覆導体であって、
導体と、
前記導体上の被覆と、を備え、前記被覆が、
（Ａ）架橋されたシラン官能基化ポリオレフィンと、
（Ｂ）充填剤であって、前記充填剤の総重量に基づいて、５０重量％超のシリカを含む、充填剤と、
（Ｃ）反応性直鎖状シリコーン含有ポリマー、非反応性直鎖状シリコーン含有ポリマー、または反応性分岐状シリコーン含有ポリマーからなる群から選択される、シリコーン含有ポリマーと、
（Ｄ）前記被覆の総重量に基づいて、０．００重量％〜２０重量％のシラノール縮合触媒と、を含む、被覆導体。
【請求項１５】
前記被覆が、前記充填剤の総重量に基づいて、０重量％〜０．３重量％の金属を含む、請求項１４に記載の被覆導体。
【請求項１６】
前記被覆導体が、１．１０〜１．７０の湿潤絶縁抵抗比を有する、請求項１４および１５のいずれか一項に記載の被覆導体。
【請求項１７】
前記被覆導体が、水平燃焼試験に合格する、請求項１４〜１６のいずれか一項に記載の被覆導体。
【発明の詳細な説明】
【技術分野】
【０００１】
本開示は、湿気硬化性組成物に関する。一態様では、本開示は、高い湿潤電気絶縁抵抗および難燃性を有する湿気硬化性組成物に関する一方、別の態様では、本開示は、湿気硬化性組成物と、それを含む被覆導体と、を備える、ワイヤおよびケーブルのための絶縁層またはジャケット層に関する。
【発明の概要】
【発明が解決しようとする課題】
【０００２】
シラン官能基化ポリオレフィン（例えば、シラングラフト化ポリオレフィン）を含有する湿気硬化性組成物は、しばしば、ワイヤおよびケーブルのための被覆、かつ特に、絶縁層またはジャケット層を形成するために使用される。組成物の難燃性を改善するために、難燃性充填剤または充填剤の組み合わせが追加される。難燃性充填剤化合物は、概して、昇温時に分解して、熱を放出または吸収する。例えば、金属水和物およびその他のハロゲンを含まない難燃性充填剤は、高温に曝露されると、不活性ガスを放出し、吸熱分解反応を介してエネルギーを吸収する。しかしながら、昇温時に分解する、かかるハロゲンを含まない充填剤化合物を使用する難燃性組成物は、低い湿潤電気絶縁抵抗を有する傾向がある。
【０００３】
シリカもまた、難燃性充填剤として考慮されている。しかしながら、シリカは吸熱分解反応を受けないため、シリカは、概して、少量しか使用されない。結果として、当該技術分野は、湿気硬化性組成物中の主要な難燃性充填剤としてシリカを使用する、難燃性組成物の必要性を認識している。
【課題を解決するための手段】
【０００４】
本開示は、被覆導体のための絶縁またはジャケット層の架橋性組成物を提供する。一実施形態では、架橋性組成物は、（Ａ）架橋されたシラン官能基化ポリオレフィンと、（Ｂ）充填剤であって、充填剤の総重量に基づいて、５０重量％超のシリカを含む、充填剤と、（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、（Ｄ）架橋性組成物の総重量に基づいて、０．００重量％〜２０重量％のシラノール縮合触媒と、を含む。
【０００５】
別の実施形態では、本開示は、被覆導体のための絶縁またはジャケット層を提供する。一実施形態では、絶縁またはジャケット層は、（Ａ）架橋されたシラン官能基化ポリオレフィンと、（Ｂ）充填剤であって、充填剤の総重量に基づいて、５０重量％超のシリカを含む、充填剤と、（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、（Ｄ）絶縁層の総重量に基づいて、０．００重量％〜２０重量％のシラノール縮合触媒と、を含む。
【０００６】
別の実施形態では、本開示は、被覆導体を提供する。一実施形態では、被覆導体は、導体と、導体上の被覆と、を備え、被覆は、（Ａ）架橋されたシラン官能基化ポリオレフィン、（Ｂ）充填剤であって、充填剤の総重量に基づいて、５０重量％超のシリカを含む、充填剤、（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマー、ならびに（Ｄ）被覆の総重量に基づいて、０．００重量％〜２０重量％のシラノール縮合触媒、を含む。
【発明を実施するための形態】
【０００７】
定義および試験方法
元素周期表へのいかなる参照も、ＣＲＣ  Ｐｒｅｓｓ，Ｉｎｃ．，１９９０−１９９１によって出版されたものへの参照である。この周期表の元素の族への参照は、族の番号付与の新しい表記法による。
【０００８】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照により同様に組み込まれる）。
【０００９】
本明細書に開示されている数値範囲は、下限値および上限値を含む、下限値から上限値のすべての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【００１０】
相反する記載がない限り、文脈から黙示的でない限り、または当該技術分野で慣習的でない限り、すべての部およびパーセントは重量に基づき、すべての試験方法は本開示の出願日時点で最新のものであり、すべての試験方法は本開示の出願日時点で最新のものである。
【００１１】
「アルキル」および「アルキル基」とは、飽和直鎖状、環状、または分岐状炭化水素基を指す。「アリール基」とは、単一の芳香族環、あるいは一緒に融合しているか、共有的に連結しているか、またはメチレンもしくはエチレン部分などの共通基に連結している複数の芳香族環であり得る、芳香族置換基を指す。芳香族環（複数可）としては、とりわけ、フェニル、ナフチル、アントラセニル、およびビフェニルを挙げることができる。具体的な実施形態では、アリールは、１〜２００個の炭素原子、１〜５０個の炭素原子、または１〜２０個の炭素原子を有する。
【００１２】
「アルファ−オレフィン」、「α−オレフィン」、および同様の用語は、炭化水素分子または置換炭化水素分子（すなわち、例えば、ハロゲン、酸素、窒素など、水素および炭素以外の１つ以上の原子を含む炭化水素分子）を指し、炭化水素分子は、（ｉ）唯一のエチレン系不飽和であって、この不飽和が、第１の炭素原子と第２の炭素原子との間に位置する、唯一のエチレン系不飽和、ならびに（ｉｉ）少なくとも２個の炭素原子、好ましくは３〜２０個の炭素原子、場合によっては、好ましくは４〜１０個の炭素原子、および他の場合には、好ましくは４〜８個の炭素原子、を含む。エラストマーが調製されるα−オレフィンの非限定的な例としては、プロピレン、１−ブテン、１−ペンテン、１−ヘキセン、１−オクテン、１−ドデセン、およびこれらのモノマーのうちの２つ以上の混合物が挙げられる。
【００１３】
「ブレンド」、「ポリマーブレンド」および同様の用語は、２つ以上のポリマーの組成物を意味する。そのようなブレンドは、混和性であっても、そうでなくてもよい。このようなブレンドは、相分離していても、していなくてもよい。そのようなブレンドは、透過電子分光法、光散乱、Ｘ線散乱、およびドメイン構成を測定および／もしくは同定するために使用される任意の他の方法から決定されるような、１つ以上のドメイン構成を含んでも含まなくてもよい。ブレンドは、積層体ではないが、積層体の１つ以上の層がブレンドを含んでもよい。
【００１４】
「カルボキシレート」とは、カルボン酸の塩またはエステルを指す。
【００１５】
本明細書で使用する際、「組成物」は、組成物、ならびに組成物の材料から形成される反応生成物および分解生成物を含む材料の混合物を含む。
【００１６】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成成分、工程、または手順の存在を、それらが具体的に開示されているか否かにかかわらず、除外することを意図するものではない。曖昧さを避けるために、「含む（ｃｏｍｐｒｉｓｉｎｇ）」という用語を使用して請求されるすべての組成物は、別途記載がない限り、任意の追加の添加剤、アジュバント、またはポリマー化合物であるか否かにかかわらず化合物を含んでもよい。対照的に、「本質的に〜からなる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の構成成分、工程、または手順を除外する。「〜からなる（ｃｏｎｓｉｓｔｉｎｇ  ｏｆ）」という用語は、具体的に列挙されていない任意の構成成分、工程、または手順を除外する。「または」という用語は、別途記載がない限り、列挙されたメンバーを個々に、および任意の組み合わせで指す。単数形の使用には、複数形の使用が含まれ、またその逆も含まれる。
【００１７】
「導体」は、任意の電圧（ＤＣ、ＡＣ、または過渡的）でエネルギーを伝達するための細長い形状の要素（ワイヤ、ケーブル、光学ファイバ）である。導体は、典型的に、少なくとも１本の金属ワイヤまたは少なくとも１本の金属ケーブル（アルミニウムまたは銅など）であるが、光学ファイバであってもよい。導体は、単一のケーブルでも、一緒に束ねられた複数のケーブル（すなわち、ケーブルコアまたはコア）でもよい。
【００１８】
「架橋性」、「硬化性」、および同様の用語は、物品に成形される前または後のポリマーが、硬化も架橋もされておらず、実質的な架橋を誘発した処理に供されても曝露されてもいないが、ポリマーが、かかる処理（例えば、水への曝露）に供されるかまたは曝露されたときに実質的な架橋をもたらすであろう添加剤（複数可）または官能性を含むことを意味する。
【００１９】
「架橋された」および同様の用語は、ポリマー組成物は、物品に成形される前または後に、９０重量パーセント以下のキシレンまたはデカリン抽出性（ｅｘｔｒａｃｔａｂｌｅ）（すなわち、１０重量パーセント以上のゲル含有量）を有することを意味する。
【００２０】
「硬化された」および同様の用語は、ポリマーが、物品に成形される前または後に、架橋を誘発した処理に供されたか曝露されたことを意味する。
【００２１】
密度を、ＡＳＴＭ  Ｄ７９２、方法Ｂに従って測定する。結果を、１立方センチメートル当たりのグラム（ｇ）（ｇ／ｃｃまたはｇ／ｃｍ３）で記録する。
【００２２】
動的粘度は、剪断流に対する流体の抵抗であり、Ｐａ・ｓ（パスカル秒）、ｍＰａ・ｓ（ミリパスカル秒）、またはＭＰａ・ｓ（メガパスカル秒）で報告される。剪断粘度は、
【数１】
2020530504.tif 000002
によって計算され、式中、ηは、パスカル秒で測定される剪断粘度であり、τは、パスカルで測定される剪断応力であり、
【数２】
2020530504.tif 000003
は、毎秒測定される剪断速度である。本開示の目的のために、動的粘度は、ＡＳＴＭ  Ｄ４４５に従って測定される。
【００２３】
「エチレン／α−オレフィンポリマー」は、ポリマーの重量に基づいて過半量の重合エチレンと、１つ以上のα−オレフィンコモノマーと、を含有するポリマーである。
【００２４】
「エチレン系ポリマー」、「エチレンポリマー」、または「ポリエチレン」は、ポリマーの重量に基づいて、５０重量％以上または過半量の重合エチレンを含有するポリマーであり、任意に、１つ以上のコモノマーを含んでもよい。好適なコモノマーとしては、アルファ−オレフィンおよび不飽和エステルが挙げられるが、これらに限定されない。好適な不飽和エステルとしては、アルキルアクリレート、アルキルメタクリレート、およびビニルカルボキシレートが挙げられる。アクリレートおよびメタクリレートの好適な非限定的な例としては、エチルアクリレート、メチルアクリレート、メチルメタクリレート、ｔ−ブチルアクリレート、ｎ−ブチルアクリレート、ｎ−ブチルメタクリレート、および２エチルヘキシルアクリレートが挙げられる。ビニルカルボキシレートの好適な非限定的な例としては、ビニルアセテート、ビニルプロピオナート、およびビニルブタノアートが挙げられる。したがって、一般用語「エチレン系ポリマー」は、エチレンホモポリマーおよびエチレンインターポリマーを含む。「エチレン系ポリマー」および用語「ポリエチレン」は、互換可能に使用される。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、中密度ポリエチレン（ＭＤＰＥ）、および高密度ポリエチレン（ＨＤＰＥ）が挙げられる。概して、ポリエチレンは、チーグラーナッタ触媒などの不均一系触媒システム、４族遷移金属およびメタロセン、非メタロセン金属中心、ヘテロアリール、ヘテロ原子アリールオキシエーテル、ホスフィンイミンなどの配位子構造を含む均一系触媒システムを用いて、気相流動床反応器、液相スラリープロセス反応器、または液相溶液プロセス反応器で製造することができる。不均一系触媒および／または均一系触媒の組み合わせもまた、単一反応器または二重反応器の構成のいずれかに使用することができる。ポリエチレンは、触媒なしで、高圧反応器内で製造することもできる。
【００２５】
「官能基」および同様の用語は、特定の化合物に特徴的な反応を与えることに関与する原子の部分または群を指す。官能基の非限定的な例としては、ヘテロ原子含有部分、酸素含有部分（例えば、アルコール、アルデヒド、エステル、エーテル、ケトン、およびペルオキシド基）、ならびに窒素含有部分（例えば、アミド、アミン、アゾ、イミド、イミン、ニトレート、ニトリル、およびニトライト基）が挙げられる。
【００２６】
水平燃焼試験は、ＵＬ−２５５６に従って管理される。試料（３０ミルのポリマー層／壁厚を備える１４ＡＷＧ銅ワイヤ）の水平に対して２０°の角度にバーナーを設定する。１回限りの炎を３０秒間、検体の中間に適用する。綿が発火する（秒単位で報告される）か、炭の長さが１００ｍｍを超えると、試料は不合格である。
【００２７】
「加水分解性シラン基」および同様の用語は、水と反応するシラン基を意味する。これらには、加水分解してシラノール基を生じさせることができ、次いで縮合してモノマーまたはポリマーを架橋することができる、モノマーまたはポリマー上のアルコキシシラン基が含まれる。
【００２８】
本明細書で使用される場合、「インターポリマー」という用語は、少なくとも２つの異なる種類のモノマーの重合によって調製されたポリマーを指す。したがって、このインターポリマーという総称は、コポリマー（２つの異なる種類のモノマーから調製されるポリマーを指すために用いられる）、および３つ以上の異なる種類のモノマーから調製されるポリマーを含む。
【００２９】
動粘度は、流体の剪断粘度対密度の比であり、Ｓｔ（ストークス）またはｃＳｔ（センチストークス）で報告される。本明細書の目的のために、動粘度は、ＡＳＴＭ  Ｄ４４５に従ってＢｒｏｏｋｆｉｅｌｄ社の粘度計を使用して、４０℃で測定される。
【００３０】
中央値粒子サイズ、またはＤ５０は、粒子の５０％がＤ５０以下の直径を有し、粒子の５０％がＤ５０より大きい直径を有する粒子直径である。
【００３１】
ポリエチレンに対するメルトインデックス（ＭＩ）測定は、以前は「条件Ｅ」として既知であり、またＩ２としても既知である、ＡＳＴＭ  Ｄ１２３８、条件１９０℃／２．１６キログラム（ｋｇ）重量に従って実行され、１０分当たりの溶出グラム数で報告される。
【００３２】
「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ｆｒ、Ｒａ、Ａｃ、Ｒｆ、Ｄｂ、Ｓｇ、Ｂｈ、Ｈｓ、Ｍｔ、Ｄｓ、Ｒｇ、およびＣｎ、ならびにランタニドおよびアクチニドを含む、元素周期表に金属として列挙されているすべての元素が含まれる。
【００３３】
「金属を含まない」、「金属を含まない充填剤」、または「金属を含まない組成物」とは、０重量％、または０重量％超、または０．０５重量％、または０．１重量％〜０．１５重量％未満、または０．２重量％未満、または０．３重量％未満、または０．４重量％未満、または０．５重量％未満の金属を含有する、充填剤または組成物である。
【００３４】
「湿気硬化性」および同様の用語は、組成物が水に曝露されると硬化する、すなわち、架橋することを示す。湿気硬化は、硬化触媒（例えば、シラノール縮合触媒）、促進剤などの助けを借りても借りなくてもよい。
【００３５】
「ポリマー」は、同じ種類であるか異なる種類であるかにかかわらず、モノマーを重合することによって調製されるポリマー化合物である。したがって、ポリマーという総称は、「ホモポリマー」（微量の不純物がポリマー構造に組み込まれ得るという理解の下で、１種類のモノマーのみから調製されたポリマーを指すために用いられる）、および「インターポリマー」という用語を包含し、これはコポリマー（２つの異なる種類のモノマーから調製されたポリマーを指すのに用いられる）、ターポリマー（３つの異なる種類のモノマーから調製されるポリマーを指すのに用いられる）、および３つより多くの異なる種類のモノマーから調製されるポリマーを含む。例えば、触媒残渣などの微量の不純物が、ポリマー中および／またはポリマー内に組み込まれ得る。また、例えばランダム、ブロックなどのすべての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンコモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」などとして称されるものの、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００３６】
「ポリオレフィン」および同様の用語は、単純なオレフィンモノマー、例えば、エチレン、プロピレン、１−ブテン、１−ヘキセン、および１−オクテンなどから誘導されるポリマーを意味する。オレフィンモノマーは、置換または非置換であり得、置換である場合、置換基は多岐にわたり得る。
【００３７】
「プロピレン系ポリマー」、「プロピレンポリマー」、または「ポリプロピレン」は、ポリマーの重量に基づいて、５０重量％以上または過半量の重合エチレンを含有するポリマーであり、任意に、１つ以上のコモノマーを含んでもよい。したがって、一般用語「プロピレン系ポリマー」は、プロピレンホモポリマーおよびプロピレンインターポリマーを含む。
【００３８】
「室温」とは、２５℃＋／−４℃を意味する。
【００３９】
「シース」とは、総称であり、ケーブルに関して使用される場合、絶縁カバーまたは層、ジャケット層などを含む。
【００４０】
比重は、標準の密度に対する物質の密度の比率である。液体の場合、標準は水である。比重は、無次元量であり、ＡＳＴＭ  Ｄ１２９８に従って測定される。
【００４１】
重量平均分子量（Ｍｗ）はポリマーの重量平均分子量として定義され、数平均分子量（Ｍｎ）はポリマーの数平均分子量として定義される。多分散性インデックスは、以下の技術に従って測定される。ポリマーは、１４０℃のシステム温度で操作される、３つの直鎖状混合床カラム（Ｐｏｌｙｍｅｒ  Ｌａｂｏｒａｔｏｒｉｅｓ（１０ミクロンの粒子サイズ））を装備したＷａｔｅｒｓ  １５０℃高温クロマトグラフィーユニットでのゲル浸透クロマトグラフィー（ＧＰＣ）によって分析される。溶媒は、１，２，４−トリクロロベンゼンであり、それから試料の約０．５重量％溶液が注入のために調製される。流速は１．０ミリリットル／分（ｍｍ／分）であり、注入サイズは１００マイクロリットル（μＬ）である。分子量の決定を、狭い分子量分布のポリスチレン標準（Ｐｏｌｙｍｅｒ  Ｌａｂｏｒａｔｏｒｉｅｓから）をそれらの溶出量と組み合わせて使用することにより推測する。同等のポリエチレン分子量は、次の式を誘導するように、（参照により本明細書に組み込まれる、Ｊｏｕｒｎａｌ  ｏｆ  Ｐｏｌｙｍｅｒ  Ｓｃｉｅｎｃｅ，Ｐｏｌｙｍｅｒ  Ｌｅｔｔｅｒｓ，Ｖｏｌ．６，（６２１）１９６８の中のＷｉｌｌｉａｍｓおよびＷａｒｄによって記載される）ポリエチレンおよびポリスチレンのための適切なＭａｒｋ−Ｈｏｕｗｉｎｋ係数を使用することによって決定される。
Ｍポリエチレン＝（ａ）（Ｍポリスチレン）ｂを誘導することによって決定される。
この式において、ａ＝０．４３１６であり、ｂ＝１．０である。
【００４２】
重量平均分子量Ｍｗは、式：
Ｍｗ＝Ε（ｗｉ）（Ｍｉ）
に従って、通常の様式で計算され、式中、ｗｉおよびＭｉは、それぞれ、ＧＰＣカラムから溶出するｉ番目の画分の重量画分および分子量である。一般に、エチレンポリマーのＭｗは、４２，０００〜６４，０００、好ましくは４４，０００〜６１，０００、より好ましくは４６，０００〜５５，０００の範囲である。
【００４３】
湿潤絶縁抵抗（ＩＲ）は、典型的には、１０ｆｔ（３．０４８メートル）の長さのワイヤが９０℃の電気水浴中に浸漬された、コイル状の湿気硬化性被覆導体（３０ミルのポリマー層／壁厚を備える１４ＡＷＧ銅ワイヤ）に対して行われる。水が一方の電極であり、ワイヤ導体が他方の電極であるような様式で、ワイヤをメガオームメーターに接続する。そのようにして、絶縁層の直流（ＤＣ）電気抵抗を、５００Ｖが印加された状態で測定する。試料を６００Ｖの交流（ＡＣ）下で寝かせながら、初期測定を水浸の６〜２４時間後に行い、すべての後続の測定を、典型的には、最大１２週間の期間にわたって７日の頻度で行う。１０〜１２週間前に、１０ｆｔの長さのワイヤで測定された平均抵抗が１０００Ｍオーム未満である場合、検体は、試験に不合格であったとみなされ、「不合格」とラベル付けされる。１０〜１２週前に、１０００Ｍオームよりも高い抵抗を示す検体の場合、湿潤絶縁抵抗比は、１０〜１２週中に記録された平均ＩＲを６〜８週中に記録された平均ＩＲで除算することにより算出される。
【００４４】
「ワイヤ」は、単一撚線の伝導性金属、例えば、銅もしくはアルミニウムまたは単一撚線の光学ファイバである。
【００４５】
詳細な説明
一実施形態では、本開示は、被覆導体のためのジャケット層として使用するための架橋性組成物を提供する。本明細書で使用される場合、「ジャケット層」は、絶縁層を包含する。一実施形態では、ジャケット層は、絶縁層である。
【００４６】
一実施形態では、本開示は、被覆導体のための絶縁またはジャケット層の架橋性組成物であって、架橋性組成物が、（Ａ）シラン官能基化ポリオレフィンと、（Ｂ）充填剤であって、充填剤の総重量に基づいて、５０重量％超のシリカを含む、充填剤と、（Ｃ）シリコーン含有ポリマーと、（Ｄ）架橋性組成物の総重量に基づいて、０．００重量％〜２０重量％のシラノール縮合触媒と、を含む、架橋性組成物を提供する。
【００４７】
一実施形態では、本開示は、（Ａ）架橋されたシラン官能基化ポリオレフィンと、（Ｂ）充填剤であって、充填剤の総重量に基づいて、５０重量％超のシリカを含む、充填剤と、（Ｃ）シリコーン含有ポリマーと、（Ｄ）絶縁またはジャケット層の総重量に基づいて、０．００重量％〜２０重量％のシラノール縮合触媒と、を含む、被覆導体のための絶縁またはジャケット層を提供する。
【００４８】
（Ａ）シラン官能基化ポリオレフィン
架橋性組成物は、シラン官能基化ポリオレフィンを含む。
【００４９】
一実施形態では、シラン官能基化ポリオレフィンは、シラン官能基化ポリオレフィンの総重量に基づいて、０．１重量％、または０．３重量％、または０．５重量％、または０．８重量％、または１．０重量％、または１．２重量％、または１．５重量％〜１．８重量％、または２．０重量％、または２．３重量％、または２．５重量％、または３．０重量％、または３．５重量％、または４．０重量％、または４．５重量％、または５．０重量％のシランを含有する。
【００５０】
一実施形態では、シラン官能基化ポリオレフィンは、ＡＳＴＭ  Ｄ−７９２によって測定した場合、０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９３０ｇ／ｃｃ、または０．９４０ｇ／ｃｃ、または０．９５０ｇ／ｃｃ、または０．９６０ｇ／ｃｃ、または０．９６５ｇ／ｃｃの密度を有する。
【００５１】
一実施形態において、シラン官能基化ポリオレフィンは、アルファ−オレフィン／シランコポリマーまたはシラングラフト化ポリオレフィン（Ｓｉ−ｇ−ＰＯ）である。
【００５２】
アルファ−オレフィン／シランコポリマーは、アルファ−オレフィン（エチレンなど）と加水分解性シランモノマー（ビニルシランモノマーなど）との共重合によって形成される。一実施形態では、エチレン／シランコポリマー中のアルファ−オレフィン／シランコポリマーは、エチレンと、加水分解性シランモノマーと、任意に、不飽和エステルとの共重合によって調製される。エチレン／シランコポリマーの調製は、例えば、ＵＳＰ３，２２５，０１８およびＵＳＰ４，５７４，１３３に記載されており、各々が参照により本明細書に組み込まれる。
【００５３】
シラングラフト化ポリオレフィン（Ｓｉ−ｇ−ＰＯ）は、加水分解性シランモノマー（ビニルシランモノマーなど）をベースポリオレフィン（ポリエチレンなど）の主鎖にグラフト化することによって形成される。一実施形態では、グラフト化は、ペルオキシドなどのフリーラジカル発生剤の存在下で行われる。加水分解性シランモノマーは、最終物品を形成するように、Ｓｉ−ｇ−ＰＯを最終物品に組み込むか、もしくは配合する前に、または組成物の押出と同時に、ベースポリオレフィンの主鎖にグラフト化され得る。例えば、一実施形態では、Ｓｉ−ｇ−ＰＯは、Ｓｉ−ｇ−ＰＯが（Ｂ）充填剤、（Ｃ）シリコーン含有ポリマー、（Ｄ）シラノール縮合触媒、および他の任意の構成成分と配合される前に、形成される。別の実施形態では、Ｓｉ−ｇ−ＰＯは、ポリオレフィン、加水分解性シランモノマーを配合し、（Ｂ）充填剤、（Ｃ）シリコーン含有ポリマー、（Ｄ）シラノール縮合触媒、と共に触媒／助剤を配合することにより形成され、および他の任意の構成成分と共に触媒／助剤をドラフト化（ｄｒａｆｔｉｎｇ）することによって形成される。
【００５４】
Ｓｉ−ｇ−ＰＯのベースポリオレフィンは、エチレン系またはプロピレン系のポリマーであり得る。一実施形態では、ベースポリオレフィンは、エチレン系ポリマーであり、シラングラフト化エチレン系ポリマー（Ｓｉ−ｇ−ＰＥ）をもたらす。好適なエチレン系ポリマーの非限定的な例としては、エチレンホモポリマー、ならびに不飽和エステルおよび／またはアルファ−オレフィンなどの１つ以上の重合性コモノマーを含有するエチレンインターポリマーが挙げられる。
【００５５】
アルファ−オレフィン／シランコポリマーまたはＳｉ−ｇ−ＰＯを作製するために使用される加水分解性シランモノマーは、アルファ−オレフィン（例えば、エチレン）と効果的に共重合して、アルファ−オレフィン／シランコポリマー（例えば、エチレン／シランコポリマー）を形成するか、またはアルファ−オレフィンポリマー（例えば、ポリオレフィン）にグラフト化および架橋させて、Ｓｉ−ｇ−ＰＯを形成するであろう、シラン含有モノマーである。例示的な加水分解性シランモノマーは、以下の構造を有するものである。
【化１】
2020530504.tif 000004
式中、Ｒ’は、水素原子またはメチル基であり、ｘおよびｙは、０または１であるが、但し、ｘが１であるとき、ｙが１であることを条件とし、ｎは、１〜１２を含む、好ましくは１〜４の整数であり、各’’は独立して、１〜１２個の炭素原子を有するアルコキシ基（例えば、メトキシ、エトキシ、ブトキシ）、アリールオキシ基（例えば、フェノキシ）、アラルオキシ基（例えば、ベンジルオキシ）、１〜１２個の炭素原子を有する脂肪族アシルオキシ基（例えば、ホルミルオキシ、アセチルオキシ、プロパノイルオキシ）、アミノもしくは置換アミノ基（アルキルアミノ、アリールアミノ）、または１〜６個を含む炭素原子を有する低級アルキル基などの加水分解性有機基であるが、但し、３つのＲ’’基のうちの１つ以下がアルキルであることを条件とする。
【００５６】
好適な加水分解性シランモノマーの非限定的な例としては、ビニル、アリル、イソプロペニル、ブテニル、シクロヘキセニル、またはガンマ−（メタ）アクリルオキシアリル基などのエチレン性不飽和ヒドロカルビル基、および例えば、ヒドロカルビルオキシ、ヒドロカルボニルオキシ、またはヒドロカルビルアミノ基などの加水分解性基を有する、シランが挙げられる。加水分解性基の例としては、メトキシ、エトキシ、ホルミルオキシ、アセトキシ、プロプリオニルオキシ、およびアルキルまたはアリールアミノ基が挙げられる。
【００５７】
一実施形態では、加水分解性シランモノマーは、ビニルトリメトキシシラン（ＶＴＭＳ）、ビニルトリエトキシシラン、ビニルトリアセトキシシラン、ガンマ−（メタ）アクリルオキシ、プロピルトリメトキシシラン、およびこれらのシランの混合物などの不飽和アルコキシシランである。
【００５８】
アルファ−オレフィン／シランコポリマーを作製するために使用される好適な不飽和エステルの非限定的な例としては、アルキルアクリレート、アルキルメタクリレート、またはビニルカルボキシレートが挙げられる。好適なアルキル基の非限定的な例としては、メチル、エチル、ｎ−プロピル、ｉ−プロピル、ｎ−ブチル、ｔ−ブチルなどが挙げられる。一実施形態では、アルキル基は、１個、または２〜４個、または８個の炭素原子を有する。好適なアルキルアクリレートの非限定的な例としては、エチルアクリレート、メチルアクリレート、ｔ−ブチルアクリレート、ｎ−ブチルアクリレート、および２−エチルヘキシルアクリレートが挙げられる。好適なアルキルメタクリレートの非限定的な例としては、メチルメタクリレートおよびｎ−ブチルメタクリレートが挙げられる。一実施形態では、カルボキシレート基は、２〜５個、または６個、または８個の炭素原子を有する。好適なビニルカルボキシレートの非限定的な例としては、ビニルアセテート、ビニルプロピオナート、およびビニルブタノアートが挙げられる。
【００５９】
一実施形態では、シラン官能基化ポリオレフィンは、シラン官能基化ポリエチレンである。「シラン官能基化ポリエチレン」は、シランと、ポリマーの総重量に基づいて５０重量％以上、または過半量の重合エチレンとを含有するポリマーである。
【００６０】
一実施形態では、シラン官能基化ポリエチレンは、シラン官能基化ポリエチレンの総重量に基づいて、（ｉ）５０重量％、または５５重量％、または６０重量％、または６５重量％、または７０重量％、または８０重量％、または９０重量％、または９５重量％〜９７重量％、または９８重量％、または９９重量％、または１００重量％未満のエチレンと、（ｉｉ）０．１重量％、または０．３重量％、または０．５重量％、または０．８重量％、または１．０重量％、または１．２重量％、または１．５重量％〜１．８重量％、または２．０重量％、または２．３重量％、または２．５重量％、または３．０重量％、または３．５重量％、または４．０重量％、または４．５重量％、または５．０重量％のシランと、を含有する。
【００６１】
一実施形態では、シラン官能基化ポリエチレンは、ＡＳＴＭ  Ｄ１２３８（１９０℃／２．１６ｋｇ）に従って測定される、０．１ｇ／１０分、または０．５ｇ／１０分、または１．０ｇ／１０分、または２ｇ／１０分、または３ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜４０ｇ／１０分、または４５ｇ／１０分、または５０ｇ／１０分、または５５ｇ／１０分、または６０ｇ／１０分、または６５ｇ／１０分、または７０ｇ／１０分、または７５ｇ／１０分、または８０ｇ／１０分、または８５ｇ／１０分、または９０ｇ／１０分のメルトインデックス（ＭＩ）を有する。
【００６２】
一実施形態では、シラン官能基化ポリエチレンは、エチレン／シランコポリマーである。
【００６３】
一実施形態では、エチレン／シランコポリマーは、エチレンおよび加水分解性シランモノマーを唯一のモノマー単位として含有する。
【００６４】
一実施形態では、エチレン／シランコポリマーは、任意に、Ｃ３、またはＣ４〜Ｃ６、またはＣ８、またはＣ１０、またはＣ１２、またはＣ１６、またはＣ１８、またはＣ２０のα−オレフィン、不飽和エステル、およびそれらの組み合わせを含む。一実施形態では、エチレン／シランコポリマーは、エチレン／不飽和エステル／シラン反応器コポリマーである。
【００６５】
好適なエチレン／シランコポリマーの非限定的な例としては、各々がミシガン州ミッドランドのＴｈｅ  Ｄｏｗ  Ｃｈｅｍｉｃａｌ  Ｃｏｍｐａｎｙから入手可能なＳＩ−ＬＩＮＫ（商標）ＤＦＤＡ−５４５１  ＮＴおよびＳＩ−ＬＩＮＫ（商標）ＡＣ  ＤＦＤＢ−５４５１  ＮＴが挙げられる。
【００６６】
エチレン／シラン反応器コポリマーは、本明細書に開示される２つ以上の実施形態を含み得る。
【００６７】
一実施形態では、シラン官能基化ポリエチレンは、Ｓｉ−ｇ−ＰＥである。
Ｓｉ−ｇ−ＰＥのベースエチレン系ポリマーは、ベースエチレン系ポリマーの総重量に基づいて、５０重量％、または５５重量％、または６０重量％、または６５重量％、または７０重量％、または８０重量％、または９０重量％、または９５重量％〜９７重量％、または９８重量％、または９９重量％、または１００重量％のエチレンを含む。
【００６８】
一実施形態では、Ｓｉ−ｇ−ＰＥのベースエチレン系ポリマーは、ＡＳＴＭ  Ｄ−７９２によって測定した場合、０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９３０ｇ／ｃｃ、または０．９４０ｇ／ｃｃ、または０．９５０ｇ／ｃｃ、または０．９６０ｇ／ｃｃ、または０．９６５ｇ／ｃｃの密度を有する。
【００６９】
一実施形態では、Ｓｉ−ｇ−ＰＥのベースエチレン系ポリマーは、ＡＳＴＭ  Ｄ１２３８（１９０℃／２．１６ｋｇ）に従って測定される、０．１ｇ／１０分、または０．５ｇ／１０分、または１．０ｇ／１０分、または２ｇ／１０分、または３ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜４０ｇ／１０分、または４５ｇ／１０分、または５０ｇ／１０分、または５５ｇ／１０分、または６０ｇ／１０分、または６５ｇ／１０分、または７０ｇ／１０分、または７５ｇ／１０分、または８０ｇ／１０分、または８５ｇ／１０分、または９０ｇ／１０分のメルトインデックス（ＭＩ）を有する。
【００７０】
一実施形態では、Ｓｉ−ｇ−ＰＥのベースエチレン系ポリマーは、均一なポリマーである。均一なエチレン系ポリマーは、１．５〜３．５の範囲の多分散性インデックス（Ｍｗ／ＭｎまたはＭＷＤ）、および本質的に一様なコモノマー分布を有し、示差走査熱量測定（ＤＳＣ）によって測定した場合、単一で比較的低い融点によって特徴付けられる。実質的に直鎖状エチレンコポリマー（ＳＬＥＰ）は、均一なエチレン系ポリマーである。
【００７１】
本明細書で使用される場合、「実質的に直鎖状」とは、バルクポリマーが平均で、合計１０００個の炭素（主鎖および分枝炭素の両方を含む）当たり約０．０１個の長鎖分枝、または合計１０００個の炭素（主鎖および分枝炭素の両方を含む）当たり約０．０５個の長鎖分枝、または合計１０００個の炭素（主鎖および分枝炭素の両方を含む）当たり約０．３個の長鎖分枝から、合計１０００個の炭素（主鎖および分枝炭素の両方を含む）当たり約１個の長鎖分枝、または合計１０００個の炭素（主鎖および分枝炭素の両方を含む）当たり約３個の長鎖分枝で置換されていることを意味する。
【００７２】
「長鎖分岐」または「長鎖分岐状」（ＬＣＢ）とは、コモノマー中の炭素の数よりも少なくとも１つ少ない炭素の鎖長を意味する。例えば、エチレン／１−オクテンＳＬＥＰは、少なくとも７個の炭素の長さの長鎖分岐を備える主鎖を有し、エチレン／１−ヘキセンＳＬＥＰは、少なくとも５個の炭素の長さの長鎖分岐を有する。ＬＣＢは、１３Ｃ核磁気共鳴（ＮＭＲ）分光法を使用することによって、制限された程度まで、識別することができ、例えば、エチレンホモポリマーの場合、Ｒａｎｄａｌｌの方法（Ｒｅｖ．Ｍａｃｒｏｍｏｌ．Ｃｈｅｍ．Ｐｈｙｓ．，Ｃ２９（２＆３）．ｐ．２８５−２９７）を使用して定量化することができる。ＵＳＰ４，５００，６４８は、ＬＣＢ頻度が式ＬＣＢ＝ｂ／Ｍｗによって表され得ることを教示しており、式中、ｂは、分子当たりのＬＣＢの重量平均数であり、Ｍｗは、重量平均分子量である。分子量平均およびＬＣＢ特性は、ゲルパーミエーションクロマトグラフィー（ＧＰＣ）および固有粘度法によって決定される。
【００７３】
ＳＬＥＰおよびそれらの調製方法は、ＵＳＰ５，７４１，８５８およびＵＳＰ５，９８６，０２８においてより十分に記載されている。
【００７４】
一実施形態では、Ｓｉ−ｇ−ＰＥのベースエチレン系ポリマーは、エチレン／不飽和エステルコポリマーである。不飽和エステルは、エチルアクリレートなどの、本明細書に開示されている任意の不飽和エステルであり得る。一実施形態では、Ｓｉ−ｇ−ＰＥのベースエチレン系ポリマーは、エチレン／エチルアクリレート（ＥＥＡ）コポリマーである。
【００７５】
一実施形態では、Ｓｉ−ｇ−ＰＥのベースエチレン系ポリマーは、エチレン／α−オレフィンコポリマーである。α−オレフィンは、３、または４〜６、または８、または１０、または１２、または１６、または１８、または２０個の炭素原子を含む。好適なα−オレフィンの非限定的な例としては、プロピレン、ブテン、ヘキセン、およびオクテンが挙げられる。一実施形態では、エチレン系コポリマーは、エチレン／オクテンコポリマーである。エチレン系コポリマーがエチレン／α−オレフィンコポリマーである場合、Ｓｉ−ｇ−ＰＯは、シラングラフト化エチレン／α−オレフィンコポリマーである。
【００７６】
Ｓｉ−ｇ−ＰＥのベースエチレン系ポリマーとして有用な好適なエチレン／アルファ−オレフィンコポリマーの非限定的な例としては、Ｄｏｗ  Ｃｈｅｍｉｃａｌ  Ｃｏｍｐａｎｙから入手可能なＥＮＧＡＧＥ（商標）およびＩＮＦＵＳＥ（商標）樹脂が挙げられる。
【００７７】
一実施形態では、シラン官能基化ポリオレフィンは、以下の特性の一方または両方を有するシラングラフト化エチレン／Ｃ４−Ｃ８アルファ−オレフィンポリマーである。
（ｉ）０．８５０ｇ／ｃｃ、または０．８６０ｇ／ｃｃ、または０．８７５ｇ／ｃｃ、または０．８９０ｇ／ｃｃ〜０．９００ｇ／ｃｃ、または０．９１０ｇ／ｃｃ、または０．９１５ｇ／ｃｃ、または０．９２０ｇ／ｃｃ、または０．９２５ｇ／ｃｃ、または０．９３０ｇ／ｃｃ、または０．９３５ｇ／ｃｃの密度、および
（ｉｉ）０．１ｇ／１０分、または０．５ｇ／１０分、または１．０ｇ／１０分、または２ｇ／１０分、または５ｇ／１０分、または８ｇ／１０分、または１０ｇ／１０分、または１５ｇ／１０分、または２０ｇ／１０分、または２５ｇ／１０分、または３０ｇ／１０分〜３０ｇ／１０分、または３５ｇ／１０分、または４５ｇ／１０分、または５０ｇ／１０分、または５５ｇ／１０分、または６０ｇ／１０分、または６５ｇ／１０分、または７０ｇ／１０分、または７５ｇ／１０分、または８０ｇ／１０分、または８５ｇ／１０分、または９０ｇ／１０分のメルトインデックス。一実施形態では、シラングラフト化エチレン系ポリマーは、特性（ｉ）および（ｉｉ）の両方を有する。
【００７８】
シラン官能基化ポリオレフィンは、架橋性組成物の総重量に基づいて、１０重量％、または２０重量％、または３０重量％、または４０重量％、または５０重量％〜６０重量％、または８０重量％、または９０重量％、または９５重量％の量で存在する。
【００７９】
シラン官能基化ポリオレフィンのブレンドを使用することもでき、シラン官能基化ポリオレフィン（複数可）を、ポリマーが（ｉ）互いに混和性または相溶性になる程度まで、および（ｉｉ）シラン官能基化ポリオレフィン（複数可）が、７０重量％、または７５重量％、または８０重量％、または８５重量％、または９０重量％、または９５重量％、または９８重量％、または９９重量％〜１００重量％未満のブレンドを構成する程度まで、１つ以上の他のポリマーで希釈することができる。
【００８０】
シラン官能基化ポリオレフィンは、本明細書に開示される２つ以上の実施形態を含み得る。
【００８１】
（Ｂ）充填剤
架橋性組成物は、充填剤を含み、充填剤は、充填剤の総重量に基づいて、５０重量％超のシリカ（二酸化ケイ素（ＳｉＯ２））を含む。
【００８２】
シリカは、天然シリカであっても、合成シリカであってもよい。合成シリカは、ヒュームドシリカ、電気アークシリカ、融合シリカ、シリカゲル、および沈降性シリカを含む。
【００８３】
一実施形態では、シリカは、０．０１μｍ、または０．１μｍ、または０．５μｍ、または１．０μｍ、または５．０μｍ、または１０．０μｍ〜２０．０μｍ、または２５．０μｍ、または３０．０μｍ、または３５．０μｍ、または４０．０μｍ、または４５．０μｍ、または５０．０μｍの中央値粒子サイズ（Ｄ５０）を有する。
【００８４】
シリカは、本明細書に開示される２つ以上の実施形態を含み得る。
【００８５】
シリカが唯一の充填剤であっても、充填剤が１つ以上の追加の充填剤を含んでもよい。一実施形態では、充填剤は、シリカと組み合わせた１つ以上の追加のまたは二次充填剤を含む。好適な二次充填剤の非限定的な例としては、酸化アルミニウム（アルミナ、Ａｌ２Ｏ３）、酸化チタン（チタニア、ＴｉＯ２）、炭化ケイ素（ＳｉＣ）、ガラス粒子、ガラスビーズ、プラスチックグリッツ、石英、石炭フライアッシュ、炭酸カルシウム、硫酸バリウム、カーボンブラック、金属酸化物、無機材料、天然材料、アルミナ三水和物、アルミナシリケート、水酸化マグネシウム、ボーキサイト、タルク、マイカ、重晶石、カオリン、ポストコンシューマーガラス、ポスト工業用ガラス、合成および天然繊維、またはそれらの任意の組み合わせが挙げられる。
【００８６】
一実施形態では、充填剤は、充填剤の総重量に基づいて、５０重量％超、または６０重量％、または７０重量％、または８０重量％、または９０重量％、または９５重量％、または９６重量％、または９７重量％、または９８重量％〜９９重量％、または９９．１重量％、または９９．２重量％、または９９．３重量％、または９９．４重量％、または９９．５重量％、または９９．６重量％、または９９．７重量％、または９９．８重量％、または９９．９重量％、または１００重量％未満、または１００重量％のシリカを含む。
【００８７】
一実施形態では、シリカが唯一の充填剤である。唯一の充填剤として、シリカは、いかなる他の充填剤も除いた充填剤である。さらなる実施形態では、シリカは、以下の充填剤、酸化アルミニウム（アルミナ、Ａｌ２Ｏ３）、酸化チタン（チタニア、ＴｉＯ２）、炭化ケイ素（ＳｉＣ）、ガラス粒子、ガラスビーズ、プラスチックグリッツ、石英、石炭フライアッシュ、炭酸カルシウム、硫酸バリウム、カーボンブラック、金属酸化物、無機材料、天然材料、アルミナ三水和物、アルミナシリケート、水酸化マグネシウム、ボーキサイト、タルク、マイカ、重晶石、カオリン、ポストコンシューマーガラス、ポスト工業用ガラス、ならびに合成および天然繊維、のうちの１つ、いくつか、またはすべてを除く、絶縁またはジャケット層中の唯一の充填剤である。
【００８８】
一実施形態では、シリカが唯一の充填剤であり、充填剤は金属を含まない。金属を含まない充填剤は、充填剤の総重量に基づいて、０重量％、または０重量％超、または０．０５重量％、または０．１重量％〜０．１５重量％、または０．２重量％、または０．３重量％、または０．４重量％、または０．５重量％の金属を含有する。本明細書で使用される場合、「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ｆｒ、Ｒａ、Ａｃ、Ｒｆ、Ｄｂ、Ｓｇ、Ｂｈ、Ｈｓ、Ｍｔ、Ｄｓ、Ｒｇ、およびＣｎ、ならびにランタニドおよびアクチニドを含む、元素周期表に金属として列挙されているすべての元素が含まれる。
【００８９】
一実施形態では、充填剤は、本明細書に記載される２つ以上の充填剤のブレンドである。
【００９０】
一実施形態では、充填剤または２つ以上の充填剤のブレンドは、架橋性組成物の総重量に基づいて、１０重量％、または２０重量％、または４０重量％〜５０重量％、または６０重量％、または７０重量％、または８０重量％、または９０重量％の量で存在する。
【００９１】
充填剤は、本明細書に開示される２つ以上の実施形態を含むことができる。
【００９２】
（Ｃ）シリコーン含有ポリマー
絶縁またはジャケット層は、反応性直鎖状シリコーン含有ポリマー、非反応性直鎖状シリコーン含有ポリマー、および／または非反応性分岐状シリコーン含有ポリマーから選択されるシリコーン含有ポリマーを含む。一実施形態では、シリコーン含有ポリマーは、反応性直鎖状シリコーン含有ポリマーまたは非反応性直鎖状シリコーン含有ポリマーである。
【００９３】
シリコーン含有ポリマーは、２５℃で、０．９５ｇ／ｃｃ、または０．９６ｇ／ｃｃ、または０．９７ｇ／ｃｃ〜０．９８ｇ／ｃｃ、または０．９９ｇ／ｃｃ、または１．００ｇ／ｃｃの密度を有する。
【００９４】
室温で液体の場合、シリコーン含有ポリマーは、２５℃で、１ｃＳｔ、または５０ｃＳｔ、または１００ｃＳｔ、または５００ｃＳｔ、または１，０００ｃＳｔ、または５，０００ｃＳｔ、または１０，０００ｃＳｔ〜１５，０００ｃＳｔ、または２５，０００ｃＳｔ、または５０，０００ｃＳｔ、または７５，０００ｃＳｔ、または１，０００，０００ｃＳｔ、または５，０００，０００ｃＳｔの動粘度を有する。
【００９５】
一実施形態では、シリコーン含有ポリマーは、反応性直鎖状シリコーン含有ポリマーまたは非反応性直鎖状シリコーン含有ポリマーである。
【００９６】
一実施形態では、シリコーン含有ポリマーは、ポリシロキサンである。ポリシロキサンは、一般構造（Ｉ）を有するポリマーである。
【化２】
2020530504.tif 000005
式中、Ｒ２およびＲ３は各々、水素またはアルキル基であるが、但し、シリコーン含有ポリマーが直鎖状ポリシロキサンである場合、Ｒ２およびＲ３は両方ともＨまたはメチル基でなければならないことを条件とする。
【００９７】
一実施形態では、ポリシロキサンは、一般構造Ｉを有する直鎖状ポリシロキサンであり、式中、Ｒ２およびＲ３は独立して、Ｈまたはメチル基である。一実施形態では、ポリシロキサンは、一般構造Ｉを有する直鎖状ポリシロキサンであり、式中、Ｒ２およびＲ３は各々、メチル基である。
【００９８】
一実施形態では、直鎖状ポリシロキサンは、反応性であっても、非反応性であってもよい。反応性直鎖状ポリシロキサンは、少なくとも１つの末端官能基、すなわち、ポリマーの末端の官能基を含む。好適な官能基の非限定的な例としては、ヒドロキシシロキシ基またはアルコキシシロキシ基など、加水分解または縮合反応のいずれかを経ることがある基が挙げられる。非反応性直鎖状ポリシロキサンは、末端アルキル基または芳香族基を有する。
【００９９】
好適な直鎖状ポリシロキサンの非限定的な例としては、直鎖状ポリジメチルシロキサン（ＰＤＭＳ）、直鎖状ポリ（エチル−メチルシロキサン）、およびそれらの組み合わせが挙げられる。非反応性直鎖状ポリシロキサンの非限定的な例は、Ｄｏｗ  Ｃｏｒｎｉｎｇから入手可能な、末端−Ｓｉ（ＣＨ３）３基を有するポリジメチルシロキサンポリマーのＰＭＸ−２００である。反応性直鎖状ポリシロキサンの非限定的な例は、Ｄｏｗ  Ｃｏｒｎｉｎｇから入手可能な、末端シラノール（例えば、−Ｓｉ（ＣＨ３）２ＯＨ）官能性を有するポリジメチルシロキサンポリマーのＸＩＡＭＥＴＥＲ（登録商標）ＯＨＸ−４０００である。
【０１００】
一実施形態では、ポリシロキサンは、一般構造（ＩＩ）を有する分岐状ポリシロキサンである。
【化３】
2020530504.tif 000006
式中、ｘは、０または１であり、各Ｒは独立して、１つ以上の炭素原子を有するアルキル基またはアリール基であり、Ａは、架橋単位のモル比であり、０より大きく、Ｂは、直鎖状単位のモル比であり、０より大きく、Ａ＋Ｂは、１．００に等しい。上記の構造ＩＩでは、各「くさび結合」または
【化４】
2020530504.tif 000007
は、別のポリシロキサン鎖中のＳｉへの結合を示す。
【０１０１】
一実施形態では、Ａ：Ｂの比は、１：９９、または５：９５、または２５：７５〜９５：５、または９７：３、または９９：１である。
【０１０２】
一実施形態では、分岐状ポリシロキサンは、直鎖状単位のブロックおよび架橋単位のブロックを有するブロックポリシロキサン、または異なる構造の天然分布を有する架橋単位および直鎖状単位のランダムな平衡分布を有するランダムなポリシロキサンである。
【０１０３】
分岐状ポリシロキサンは、非反応性分岐状ポリシロキサンである。
【０１０４】
一実施形態では、シリコーン含有ポリマーは、本明細書に記載される２つ以上のシリコーン含有ポリマーの混合物である。２つ以上のシリコーン含有ポリマーの混合物は、０重量％、または５重量％、または１０重量％、または２０重量％、または３０重量％、または４０重量％〜５０重量％、または６０重量％、または７０重量％、または７５重量％、または８０重量％、または８５重量％、または９０重量％、または９５重量％の直鎖状ポリシロキサンからなり、これは、（ｉ）反応性であるか、（ｉｉ）非反応性であるか、または（ｉｉｉ）反応性直鎖状ポリシロキサンおよび非反応性直鎖状ポリシロキサン、ならびに１０重量％、または１５重量％、または２０重量％、または２５重量％、または３０重量％、または４０重量％、または５０重量％〜６０重量％、または７０重量％、または８０重量％、または９０重量％、または９５重量％、または１００重量％の非反応性分岐状ポリシロキサンの両方のブレンドである。
【０１０５】
一実施形態では、シリコーン含有ポリマーまたはシリコーン含有ポリマーのブレンドは、架橋性組成物の総重量に基づいて、２重量％超、または３重量％、または４重量％、または４．２５重量％、または４．５重量％、または４．７５重量％〜５重量％、または５．５重量、または６重量％、または７重量％、または８重量％、または９重量％、または１０重量％、または１５重量％、または２０重量％の量で存在する。
【０１０６】
シリコーン含有ポリマーは、本明細書に開示される２つ以上の実施形態を含み得る。
【０１０７】
（Ｄ）シラノール縮合触媒
一実施形態では、組成物は、ルイス酸およびブレンステッド酸および塩基などのシラノール縮合触媒を含む。「シラノール縮合触媒」は、シラノール官能基化ポリオレフィンの架橋を促進する。ルイス酸は、ルイス塩基からの電子対を受け入れることができる化学種である。ルイス塩基は、電子対をルイス酸に供与することができる化学種である。好適なルイス酸の非限定的な例としては、ジブチルスズジラウレート（ＤＢＴＤＬ）、ジメチルヒドロキシスズオレエート、ジオクチルスズマレエート、ジ−ｎ−ブチルスズマレエート、ジブチルスズジアセテート、ジブチルスズジオクトエート、第一スズアセテート、第一スズオクトエート、ならびにナフテン酸鉛、カプリル酸亜鉛、およびナフテン酸コバルトなどの様々な他の有機金属化合物が挙げられる。好適なルイス塩基の非限定的な例としては、一級、二級、および三級アミンが挙げられる。「シラノール縮合触媒は、典型的には、湿気硬化用途に使用される。
【０１０８】
シラノール縮合触媒は、ケーブル製造加工中に架橋性組成物に添加される。このように、シラノール官能基化ポリオレフィンは、押出機を出る前になんらかの架橋を経験し、押出機を出た後、保管、輸送、または使用されている環境中に存在する湿度に曝露されると、架橋を完了し得るが、架橋の大部分は、最終組成物が湿気（例えば、サウナ浴または冷却浴）に曝露されるまで遅延される。
【０１０９】
一実施形態では、シラノール縮合触媒は、触媒マスターバッチブレンドに含まれ、触媒マスターバッチは組成物に含まれる。触媒マスターバッチは、１つ以上の担体樹脂中にシラノール縮合触媒を含む。一実施形態では、担体樹脂は、シランで官能基化されて、シラン官能基化ポリオレフィンまたは本組成物中で反応しない別のポリマーになる、ポリオレフィン樹脂と同じである。一実施形態では、担体樹脂は、２つ以上のかかる樹脂のブレンドである。好適な担体樹脂の非限定的な例としては、ポリオレフィンホモポリマー（例えば、ポリプロピレンホモポリマー、ポリエチレンホモポリマー）、プロピレン／アルファ−オレフィンポリマー、およびエチレン／アルファ−オレフィンポリマーが挙げられる。
【０１１０】
好適な触媒マスターバッチの非限定的な例としては、Ｔｈｅ  Ｄｏｗ  Ｃｈｅｍｉｃａｌ  ＣｏｍｐａｎｙからＳＩ−ＬＩＮＫ（商標）の商品名で販売されるものが挙げられ、ＳＩ−ＬＩＮＫ（商標）ＤＦＤＡ−５４８１  ＮａｔｕｒｅおよびＳＩ−ＬＩＮＫ（商標）ＡＣ  ＤＦＤＡ−５４８８  ＮＴを含む。ＳＩ−ＬＩＮＫ（商標）ＤＦＤＡ−５４８１  Ｎａｔｕｒａｌは、１−ブテン／エテンポリマー、エテンホモポリマー、フェノール化合物酸化防止剤、ジブチルスズジラウレート（ＤＢＴＤＬ）（シラノール縮合触媒）、およびフェノールヒドラジド化合物のブレンドを含有する触媒マスターバッチである。ＳＩ−ＬＩＮＫ（商標）ＡＣ  ＤＦＤＡ−５４８８  ＮＴは、熱可塑性ポリマー、フェノール化合物酸化防止剤、および疎水性酸触媒（シラノール縮合触媒）のブレンドを含有する触媒マスターバッチである。
【０１１１】
一実施形態では、シラノール縮合触媒は、本明細書に記載される２つ以上のシラノール縮合触媒のブレンドである。
【０１１２】
一実施形態では、シラノール縮合触媒または２つ以上のシラノール縮合触媒のブレンドは、架橋性組成物の総重量に基づいて、０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％、または１５重量％、または２０重量％の量で存在する。
【０１１３】
一実施形態では、組成物は、架橋性組成物の総重量に基づいて、０．５重量％、または１．０重量％、または２．０重量％、または３．０重量％、または４．０重量％〜５．０重量％、または６．０重量％、または７．０重量％、または８．０重量％、または９．０重量％、または１０．０重量％、または１５．０重量％、または２０．０重量％の触媒マスターバッチを含有する。
【０１１４】
シラノール縮合触媒は、本明細書に開示される２つ以上の実施形態を含み得る。
【０１１５】
（Ｅ）任意の添加剤
一実施形態では、架橋性組成物は、１つ以上の任意の添加剤を含む。好適な添加剤の非限定的な例としては、金属不活性化剤、湿気捕捉剤、酸化防止剤、ブロッキング防止剤、安定剤、着色剤、紫外線（ＵＶ）吸収剤または安定剤（例えば、ヒンダードアミン光安定剤（ＨＡＬＳ）および酸化チタン）、他の難燃剤、相溶化剤、充填剤、および加工助剤が挙げられる。ＵＶ安定剤の非限定的な例としては、ヒンダードが挙げられる。
【０１１６】
金属不活性化剤は、金属表面および微量の金属鉱物の触媒作用を抑制する。金属不活性化剤は、微量の金属および金属表面を、例えば、封鎖によって、不活性な形態に変換する。好適な金属不活性化剤の非限定的な例としては、１，２−ビス（３，５−ジ−ｔｅｒｔ−ブチル−４−ヒドロキシヒドロシンナモイル）ヒドラジン、２，２’−オキサミンドビス［エチル３−（３，５−ジ−ｔｅｒｔ−ブチル−４−ヒドロキシフェニル）プロピオネート］、およびオキサリルビス（ベンジリデンヒドラジド）（ＯＡＢＨ）が挙げられる。一実施形態では、架橋性組成物は、ＯＡＢＨを含む。金属不活性化剤は、架橋性組成物の総重量に基づいて、０重量％、または０重量％超、または０．０１重量％、または０．０２重量％、または０．０３重量％、または０．０４重量％、または０．０５重量％、または０．１重量％、または０．５重量％、または１重量％、または２重量％、または３重量％〜５重量％、または６重量％、または７重量％、または８重量％、または９重量％、または１０重量％の量で存在する。
【０１１７】
湿気捕捉剤は、架橋性組成物中の望ましくない水を除去または不活性化して、架橋性組成物中の望ましくない（時期尚早の）架橋および他の水性開始反応（ｗａｔｅｒ−ｉｎｉｔｉａｔｅｄ  ｒｅａｃｔｉｏｎ）を防ぐ。湿気捕捉剤の非限定的な例としては、オルトエステル、アセタール、ケタール、またはアルコキシシランなどのシランから選択される有機化合物が挙げられる。一実施形態では、湿気捕捉剤は、アルコキシシランである。湿気捕捉剤は、架橋性組成物の総重量に基づいて、０重量％、または０重量％超、または０．０１重量％、または０．０２重量％、または０．０３重量％、または０．０４重量％、または０．０５重量％、または０．１重量％、または０．２重量％〜０．３重量％、または〜０．５重量％、または〜０．７５重量％、または〜１．０重量％、または〜１．５重量％、または〜２．０重量％、または〜３．０重量％の量で存在する。
【０１１８】
「酸化防止剤」は、ポリマーの加工中に起こり得る酸化を最小限に抑えるために使用することができる化学的化合物の種類またはクラスを指す。好適な酸化防止剤としては、高分子量ヒンダードフェノール、および硫黄、および多官能性フェノール（リン含有フェノールなど）が含まれる。代表的なヒンダードフェノールとしては、１，３，５−トリメチル−２，４，６−トリス−（３，５−ジ−ｔｅｒｔ−ブチル−４−ヒドロキシベンジル）−ベンゼン；ペンタエリスリチルテトラキス−３（３，５−ジ−ｔｅｒｔ−ブチル−４−ヒドロキシフェニル）−プロピオネート；ｎ−オクタデシル−３（３，５−ジ−ｔｅｒｔ−ブチル−４−ヒドロキシフェニル）−プロピオネート；４，４’−メチレンビス（２，６−ｔｅｒｔ−ブチル−フェノール）；４，４’−チオビス（６−ｔｅｒｔ−ブチル−ｏ−クレゾール）；２，６−ジ−ｔｅｒｔブチルフェノール；６−（４−ヒドロキシフェノキシ）−２，４−ビス（ｎ−オクチル−チオ）−１，３，５トリアジン；ジ−ｎ−オクチルチオ）エチル３，５−ジ−ｔｅｒｔ−ブチル−４−ヒドロキシ−ベンゾエート；およびソルビトールヘキサ［３−（３，５−ジ−ｔｅｒｔ−ブチル−４−ヒドロキシ−フェニル）−プロピオネート］が挙げられる。一実施形態では、組成物は、ＢＡＳＦからＩｒｇａｎｏｘ（登録商標）１０１０として市販されているペンタエリスリトールテトラキス（３−（３，５−ジ−ｔｅｒｔ−ブチル−４−ヒドロキシフェニル）プロピオネート）を含む。酸化防止剤は、架橋性組成物の総重量に基づいて、０重量％、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１重量％、または２重量％の量で存在する。
【０１１９】
ブロッキング防止剤、安定剤、着色剤、紫外線（ＵＶ）吸収剤または安定剤、その他の難燃剤、相溶化剤、充填剤、および加工助剤を含むその他の任意の添加剤は、組成物の総重量に基づいて、０重量％、または０重量％超、または０．０１重量％、または０．１重量％〜１重量％、または２重量％、または３重量％、または５重量％、または１０重量％の量で存在する。
【０１２０】
架橋性組成物
一実施形態では、絶縁またはジャケット層は、架橋性組成物の反応生成物であり、架橋性組成物は、（Ａ）シラン官能基化ポリオレフィンと、（Ｂ）充填剤であって、充填剤の総重量に基づいて、５０重量％超のシリカを含む、充填剤と、（Ｃ）シリコーン含有ポリマーと、（Ｄ）架橋性組成物の総重量に基づいて、０．００２重量％〜２０重量％のシラノール縮合触媒と、を含む。
【０１２１】
一実施形態では、シラン官能基化ポリオレフィンは、架橋性組成物の総重量に基づいて、１０重量％、または２０重量％、または３０重量％、または４０重量％、または５０重量％〜６０重量％、または８０重量％、または９０重量％、または９５重量％の量で存在する。
【０１２２】
一実施形態では、充填剤は、充填剤の総重量に基づいて、５０重量％超のシリカを含み、架橋性組成物の総重量に基づいて、１０重量％、または２０重量％、または４０重量％〜５０重量％、または６０重量％、または７０重量％、または８０重量％、または９０重量％の量で存在する。
【０１２３】
一実施形態では、充填剤は、充填剤の総重量に基づいて、５０重量％、または６０重量％、または７０重量％、または８０重量％、または９０重量％、または９５重量％、または９６重量％、または９７重量％、または９８重量％〜９９重量％、または９９．１重量％、または９９．２重量％、または９９．３重量％、または９９．４重量％、または９９．５重量％、または９９．６重量％、または９９．７重量％、または９９．８重量％、または９９．９重量％、または１００重量％未満、または１００重量％のシリカを含む。
【０１２４】
一実施形態では、架橋性組成物は、シリカ充填剤以外、充填剤がまったくない。
【０１２５】
一実施形態では、シリコーン含有ポリマーは、架橋性組成物の総重量に基づいて、２重量％超、または３重量％、または４重量％、または４．２５重量％、または４．５重量％、または４．７５重量％〜５重量％、または５．５重量、または６重量％、または７重量％、または８重量％、または９重量％、または１０重量％、または１５重量％、または２０重量％の量で存在する。
【０１２６】
一実施形態では、シラノール縮合触媒は、架橋性組成物の総重量に基づいて、０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％、または１５重量％、または２０重量％の量で存在する。
【０１２７】
一実施形態では、金属不活性化剤は、架橋性組成物の総重量に基づいて、０重量％、または０重量％超、または０．０１重量％、または０．０２重量％、または０．０３重量％、または０．０４重量％、または０．０５重量％、または０．１重量％、または０．５重量％、または１重量％、または２重量％、または３重量％〜５重量％、または６重量％、または７重量％、または８重量％、または９重量％、または１０重量％の量で存在する。
【０１２８】
一実施形態では、湿気捕捉剤は、架橋性組成物の総重量に基づいて、０重量％、または０重量％超、または０．０１重量％、または０．０２重量％、または０．０３重量％、または０．０４重量％、または０．０５重量％、または０．１重量％、または０．２重量％〜０．３重量％、または〜０．５重量％、または〜０．７５重量％、または〜１．０重量％、または〜１．５重量％、または〜２．０重量％、または〜３．０重量％の量で存在する。
【０１２９】
一実施形態では、酸化防止剤は、架橋性組成物の総重量に基づいて、０重量％、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１重量％、または２重量％の量で存在する。
【０１３０】
一実施形態では、１つ以上の添加剤、例えば、ブロッキング防止剤、安定剤、着色剤、ＵＶ吸収剤または安定剤、その他の難燃剤、相溶化剤、充填剤、および加工助剤は、架橋性組成物の総重量に基づいて、０重量％、または０重量％超、または０．０１重量％、または０．１重量％〜１重量％、または２重量％、または３重量％、または５重量％、または１０重量％の量で存在する。
【０１３１】
一実施形態では、架橋性組成物は、金属を含まない。金属を含まない架橋性組成物は、架橋性組成物の総重量に基づいて、０重量％、または０重量％超、または０．０５重量％、または０．１重量％〜０．１５重量％、または０．２重量％、または０．３重量％、または０．４重量％、または０．５重量％の金属を含有する。本明細書で使用される場合、「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ｆｒ、Ｒａ、Ａｃ、Ｒｆ、Ｄｂ、Ｓｇ、Ｂｈ、Ｈｓ、Ｍｔ、Ｄｓ、Ｒｇ、およびＣｎ、ならびにランタニドおよびアクチニドを含む、元素周期表に金属として列挙されているすべての元素が含まれる。
【０１３２】
架橋性組成物は、個々の構成成分および添加剤を乾式ブレンドまたは溶融ブレンドすることによって調製され得る。溶融ブレンドは、将来の使用のためにペレット化するか、またはすぐに押出機に伝達して、絶縁またはジャケット層および／または被覆導体を形成することができる。便宜上、ある特定の成分は、溶融加工またはマスターバッチなどによって事前に混合することができる。
【０１３３】
一実施形態では、架橋性組成物は、湿気硬化性である。
【０１３４】
架橋性組成物は、本明細書に開示される２つ以上の実施形態を含み得る。
【０１３５】
絶縁またはジャケット層
一実施形態では、架橋性組成物を使用して、ジャケット層を形成する。一実施形態では、ジャケット層は、絶縁層である。
【０１３６】
絶縁またはジャケット層を製造するための加工は、架橋性組成物を少なくともシラン官能基化ポリオレフィンの溶融温度まで加熱し、次いで、ポリマー溶融ブレンドを導体上に押出することを含む。「上に」という用語は、溶融ブレンドと導体との間の直接接触または間接接触を含む。溶融ブレンドは、押出可能な状態にある。
【０１３７】
絶縁またはジャケット層は、架橋されている。一実施形態では、架橋は、押出機内で始まるが、ごくわずかな程度である。別の実施形態では、架橋は、組成物が湿気への曝露により硬化する（「湿気硬化」）まで遅延される。
【０１３８】
本明細書で使用される場合、「湿気硬化」とは、シラン官能基化ポリオレフィンの水への曝露による加水分解性基の加水分解であり、シラノール基をもたらし、次いでシラノール基が縮合して（シラノール縮合触媒の助けを借りて）シラン連結を形成する。シラン連結は、ポリマー鎖を共役させるか、または別様に架橋させて、シラン共役ポリオレフィンを製造する。湿気硬化反応の概略図は、以下の反応（Ｖ）で提供される。
【化５】
2020530504.tif 000008
【０１３９】
一実施形態では、湿気は水である。一実施形態では、湿気硬化は、絶縁もしくはジャケット層または被覆導体を湿度の形態の水（例えば、気体状態の水または蒸気）に曝露するか、あるいは絶縁もしくはジャケット層または被覆導体を水浴中に沈水させることによって行われる。相対湿度は、１００％にもなることがある。
【０１４０】
一実施形態では、湿気硬化は、室温（周囲条件）〜最大１００ｏＣの温度で、１時間、または４時間、または１２時間、または２４時間、または３日間、または５日間〜６日間、または８日間、または１０日間、または１２日間、または１４日間、または２８日間、または６０日間の持続時間にわたって行われる。
【０１４１】
一実施形態では、本開示は、（Ａ）架橋されたシラン官能基化ポリオレフィンと、（Ｂ）充填剤であって、充填剤の総重量に基づいて、５０重量％超のシリカを含む、充填剤と、（Ｃ）シリコーン含有ポリマーと、（Ｄ）絶縁またはジャケット層の総重量に基づいて、０．００重量％〜２０重量％のシラノール縮合触媒と、を含む、被覆導体のための絶縁またはジャケット層を提供する。
【０１４２】
一実施形態では、シラン官能基化ポリオレフィンは、絶縁またはジャケット層の総重量に基づいて、１０重量％、または２０重量％、または３０重量％、または４０重量％、または５０重量％〜６０重量％、または８０重量％、または９０重量％、または９５重量％の量で存在する。
【０１４３】
一実施形態では、充填剤は、充填剤の総重量に基づいて、５０重量％超のシリカを含み、絶縁またはジャケット層の総重量に基づいて、１０重量％、または２０重量％、または４０重量％〜５０重量％、または６０重量％、または７０重量％、または８０重量％、または９０重量％の量で存在する。
【０１４４】
一実施形態では、充填剤は、充填剤の総重量に基づいて、５０重量％、または６０重量％、または７０重量％、または８０重量％、または９０重量％、または９５重量％、または９６重量％、または９７重量％、または９８重量％〜９９重量％、または９９．１重量％、または９９．２重量％、または９９．３重量％、または９９．４重量％、または９９．５重量％、または９９．６重量％、または９９．７重量％、または９９．８重量％、または９９．９重量％、または１００重量％未満、または１００重量％のシリカを含む。
【０１４５】
一実施形態では、絶縁またはジャケット層は、唯一の充填剤としてシリカを含有する。シリカは、他の充填剤を除く唯一の充填剤である。
【０１４６】
一実施形態では、シリコーン含有ポリマーは、絶縁またはジャケット層の総重量に基づいて、２重量％超、または３重量％、または４重量％、または４．２５重量％、または４．５重量％、または４．７５重量％〜５重量％、または５．５重量、または６重量％、または７重量％、または８重量％、または９重量％、または１０重量％、または１５重量％、または２０重量％の量で存在する
【０１４７】
一実施形態では、シラノール縮合触媒は、絶縁またはジャケット層の総重量に基づいて、０．００重量％、または０．００１重量％、または０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％、または１５重量％、または２０重量％の量で存在する。
【０１４８】
一実施形態では、金属不活性化剤は、絶縁またはジャケット層の総重量に基づいて、０重量％、または０重量％超、または０．０１重量％、または０．０２重量％、または０．０３重量％、または０．０４重量％、または０．０５重量％、または０．１重量％、または０．５重量％、または１重量％、または２重量％、または３重量％〜５重量％、または６重量％、または７重量％、または８重量％、または９重量％、または１０重量％の量で存在する。
【０１４９】
一実施形態では、湿気捕捉剤は、絶縁またはジャケット層の総重量に基づいて、０重量％、または０重量％超、または０．０１重量％、または０．０２重量％、または０．０３重量％、または０．０４重量％、または０．０５重量％、または０．１重量％、または０．２重量％〜０．３重量％、または〜０．５重量％、または〜０．７５重量％、または〜１．０重量％、または〜１．５重量％、または〜２．０重量％、または〜３．０重量％の量で存在する。
【０１５０】
一実施形態では、酸化防止剤は、絶縁またはジャケット層の総重量に基づいて、０重量％、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１重量％、または２重量％の量で存在する。
【０１５１】
一実施形態では、１つ以上の添加剤、例えば、ブロッキング防止剤、安定剤、着色剤、ＵＶ吸収剤または安定剤、その他の難燃剤、相溶化剤、充填剤、および加工助剤は、絶縁またはジャケット層の総重量に基づいて、０重量％、または０重量％超、または０．０１重量％、または０．１重量％〜１重量％、または２重量％、または３重量％、または５重量％、または１０重量％の量で存在する。
【０１５２】
一実施形態では、絶縁またはジャケット層は、唯一の充填剤としてシリカを含み（シリカは、他のすべての充填剤を除いて存在する）、絶縁またはジャケット層は、金属を含まない。金属を含まない絶縁またはジャケット層は、絶縁またはジャケット層の総重量に基づいて、０重量％、または０重量％超、または０．０５重量％、または０．１重量％〜０．１５重量％、または０．２重量％、または０．３重量％、または０．４重量％、または０．５重量％の金属を含有する。本明細書で使用される場合、「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ｆｒ、Ｒａ、Ａｃ、Ｒｆ、Ｄｂ、Ｓｇ、Ｂｈ、Ｈｓ、Ｍｔ、Ｄｓ、Ｒｇ、およびＣｎ、ならびにランタニドおよびアクチニドを含む、元素周期表に金属として列挙されているすべての元素が含まれる。
【０１５３】
一実施形態では、絶縁またはジャケット層は、５ミル、または１０ミル、または１５ミル、または２０ミル〜２５ミル、または３０ミル、または３５ミル、または４０ミル、または５０ミル、または７５ミル、または１００ミルの厚さを有する。
【０１５４】
一実施形態では、絶縁またはジャケット層は、Ｈｏｒｉｚｏｎｔａｌ  Ｆｌａｍｅ  ＵＬ２５５６で定義される水平燃焼試験に合格する。水平燃焼試験に合格するためには、絶縁またはジャケット層は、合計１００ｍｍ未満の炭を有していなければならない。一実施形態では、絶縁またはジャケット層は、水平燃焼試験中に、合計２０ｍｍ、または２５ｍｍ、または３０ｍｍ〜５０ｍｍ、または５５ｍｍ、または６０ｍｍ、または７０ｍｍ、または７５ｍｍ、または８０ｍｍ、または９０ｍｍ、または１００ｍｍ未満の炭を有する。
【０１５５】
一実施形態では、絶縁またはジャケット層は、１．１０、または１．１５、または１．２０、または１．２５〜１．３０、または１．３５、または１．４０、または１．４５、または１．５０、または１．５５、または１．６０、または１．７０の湿潤絶縁抵抗比を有する。
【０１５６】
一実施形態では、絶縁またはジャケット層は、１．１０、または１．１５、または１．２０、または１．２５〜１．３０、または１．３５、または１．４０、または１．４５、または１．５０、または１．５５、または１．６０、または１．７０の湿潤絶縁抵抗比を有し、水平燃焼試験に合格する。
【０１５７】
絶縁またはジャケット層１：一実施形態では、絶縁またはジャケット層は、（Ａ）絶縁またはジャケット層の総量に基づいて、４０重量％、または４５重量％、または４７重量％、または５０重量％〜５２重量％、または５５重量％、または６０重量％のシラングラフト化ポリエチレンと、（Ｂ）絶縁またはジャケット層の総重量に基づいて、４０重量％、または４２重量％、または４５重量％〜５０重量％、または５２重量％、または５５重量％、または６０重量％の充填剤であって、充填剤の総重量に基づいて、５０重量％超のシリカを含む、充填剤と、（Ｃ）絶縁またはジャケット層の総重量に基づいて、４．７５重量％、または４．８重量％、または４．９重量％、または５重量％〜５．１重量％、または５．２重量％、または５．３重量％のシリコーン含有ポリマーと、（Ｄ）絶縁またはジャケット層の総重量に基づいて、０．００重量％、または０．００１重量％、または０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％のシラノール縮合触媒と、を含む。
【０１５８】
絶縁またはジャケット層２：一実施形態では、絶縁またはジャケット層は、（Ａ）絶縁またはジャケット層の総量に基づいて、４０重量％、または４５重量％、または４７重量％、または５０重量％〜５２重量％、または５５重量％、または６０重量％のシラングラフト化ポリエチレンと、（Ｂ）絶縁またはジャケット層の総重量に基づいて、４０重量％、または４２重量％、または４５重量％〜５０重量％、または５２重量％、または５５重量％、または６０重量％のシリカ充填剤であって、シリカ充填剤が、その他の充填剤を除いた唯一の充填剤である、充填剤と、（Ｃ）絶縁またはジャケット層の総重量に基づいて、４．７５重量％、または４．８重量％、または４．９重量％、または５重量％〜５．１重量％、または５．２重量％、または５．３重量％のシリコーン含有ポリマーと、絶縁またはジャケット層の総重量に基づいて、０．００重量％、または０．００１重量％、または０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％のシラノール縮合触媒と、を含む。
【０１５９】
一実施形態では、絶縁層は、以下の特性のうちの１つ、いくつか、またはすべてを有する絶縁もしくはジャケット層１、または絶縁もしくはジャケット層２に従う。
（ｉ）金属を含まない、および／または
（ｉｉ）１．１０オーム以上、または１．１５オーム、または１．２０オーム、または１．２５オーム〜１．３０オーム、または１．３５オーム、または１．４０オーム、または１．４５オーム、または１．５０オーム、または１．５５オームの湿潤絶縁抵抗比オームである、および／または
（ｉｉｉ）水平燃焼テストに合格する。
【０１６０】
一実施形態では、絶縁またはジャケット層は、特性（ｉ）〜（ｉｉｉ）のうちの少なくとも２つ、または３つすべてを有する。
【０１６１】
一実施形態では、絶縁またはジャケット層は、絶縁もしくはジャケット層１、または絶縁もしくはジャケット層２に従い、シリコーン含有ポリマーは、反応性直鎖状ポリシロキサンであり、絶縁またはジャケット層は、以下の特性のうちの１つ、いくつか、またはすべてを有する。
（ｉ）金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）水平燃焼テストに合格する。
【０１６２】
一実施形態では、絶縁またはジャケット層は、特性（ｉ）〜（ｉｉｉ）のうちの少なくとも２つ、または３つすべてを有する。
【０１６３】
一実施形態では、絶縁またはジャケット層は、絶縁もしくはジャケット層１、または絶縁もしくはジャケット層２に従い、シリコーン含有ポリマーは、非反応性直鎖状ポリシロキサンであり、絶縁またはジャケット層は、以下の特性のうちの１つ、いくつか、またはすべてを有する。
（ｉ）金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）水平燃焼テストに合格する。
【０１６４】
一実施形態では、絶縁またはジャケット層は、特性（ｉ）〜（ｉｉｉ）のうちの少なくとも２つ、または３つすべてを有する。
【０１６５】
一実施形態では、絶縁またはジャケット層は、絶縁もしくはジャケット層１、または絶縁もしくはジャケット層２に従い、シリコーン含有ポリマーは、非反応性分岐状ポリシロキサンであり、絶縁またはジャケット層は、以下の特性のうちの１つ、いくつか、またはすべてを有する。
（ｉ）金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）水平燃焼テストに合格する。
【０１６６】
一実施形態では、絶縁またはジャケット層は、特性（ｉ）〜（ｉｉｉ）のうちの少なくとも２つ、または３つすべてを有する。
【０１６７】
シリカは昇温時に分解してガスを放出しないが、驚くべきことに、絶縁またはジャケット層が水平燃焼試験に合格することが発見された。いかなる特定の理論にも拘束されないが、シリカとシリコーン含有ポリマーは予想外の相乗効果を示すと考えられる。シリコーン含有ポリマーは、昇温時に分解し、シリカ粒子を結び付ける無機炭を形成する。さらに、驚くべきことに、絶縁またはジャケット層が改善された湿潤絶縁抵抗を有することが発見された。いかなる特定の理論にも拘束されないが、シリカ粒子の表面はシラン官能基化ポリオレフィンと相互作用し、シリカ粒子のより良い分布をもたらし、シラン官能基化ポリオレフィンマトリックス中により離散的に、より良く分散されると考えられる。シリカ粒子が互いに接触すると、水がシリカの界面を突破する可能性がある。しかしながら、粒子が互いに接触していない場合、水が界面に浸透するのはより困難である。
【０１６８】
絶縁またはジャケット層は、本明細書に開示される２つ以上の実施形態を含み得る。
【０１６９】
被覆導体
一実施形態では、本開示は、導体上の被覆を備える被覆導体であって、被覆が、（Ａ）架橋されたシラン官能基化ポリオレフィンと、（Ｂ）充填剤であって、充填剤の総重量に基づいて、５０重量％超のシリカを含む、充填剤と、（Ｃ）シリコーン含有ポリマーと、（Ｄ）被覆の総重量に基づいて、０．００重量％〜２０重量％のシラノール縮合触媒と、を含む。
【０１７０】
被覆導体を製造するための加工は、架橋性組成物を少なくともシラン官能基化ポリオレフィンの溶融温度まで加熱し、次いで、ポリマー溶融物を導体上に押出することを含む。「上に」という用語は、溶融ブレンドと導体との間の直接接触または間接接触を含む。溶融ブレンドは、押出可能な状態にある。
【０１７１】
被覆は、架橋されている。一実施形態では、架橋は、押出機内で始まるが、ごくわずかな程度である。別の実施形態では、架橋は、組成物が湿気への曝露により硬化する（「湿気硬化」）まで遅延される。
【０１７２】
一実施形態では、湿気は水である。一実施形態では、湿気硬化は、被覆導体を湿度の形態の水（例えば、気体状態の水）に曝露するか、あるいは絶縁もしくはジャケット層または被覆導体を水浴中に沈水させることによって行われる。相対湿度は、１００％にもなることがある。
【０１７３】
一実施形態では、湿気硬化は、室温（周囲条件）〜最大１００℃の温度で、１時間、または４時間、または１２時間、または２４時間、または２日間、または３日間、または５日間〜６日間、または８日間、または１０日間、または１２日間、または１４日間、または２８日間、または６０日間の持続時間にわたって行われる。
【０１７４】
一実施形態では、シラン官能基化ポリオレフィンは、被覆の総重量に基づいて、１０重量％、または２０重量％、または３０重量％、または４０重量％、または５０重量％〜６０重量％、または８０重量％、または９０重量％、または９５重量％の量で存在する。
【０１７５】
一実施形態では、充填剤は、充填剤の総重量に基づいて、５０重量％超のシリカを含み、架橋性組成物の総重量に基づいて、１０重量％、または２０重量％、または４０重量％〜５０重量％、または６０重量％、または７０重量％、または８０重量％、または９０重量％の量で存在する。
【０１７６】
一実施形態では、充填剤は、充填剤の総重量に基づいて、５０重量％、または６０重量％、または７０重量％、または８０重量％、または９０重量％、または９５重量％、または９６重量％、または９７重量％、または９８重量％〜９９重量％、または９９．１重量％、または９９．２重量％、または９９．３重量％、または９９．４重量％、または９９．５重量％、または９９．６重量％、または９９．７重量％、または９９．８重量％、または９９．９重量％、または１００重量％未満、または１００重量％のシリカを含む。
【０１７７】
一実施形態では、被覆は、唯一の充填剤としてシリカを含有する。シリカは、他の充填剤を除く唯一の充填剤である。
【０１７８】
一実施形態では、シリコーン含有ポリマーは、被覆の総重量に基づいて、２重量％超、または３重量％、または４重量％、または４．２５重量％、または４．５重量％、または４．７５重量％〜５重量％、または５．５重量、または６重量％、または７重量％、または８重量％、または９重量％、または１０重量％、または１５重量％、または２０重量％の量で存在する。
【０１７９】
一実施形態では、シラノール縮合触媒は、被覆の総重量に基づいて、０．００重量％、または０．００１重量％、または０．００２重量％、または０．００５重量％、または０．０１重量％、または０．０２重量％、または０．０５重量％、または０．０８重量％、または０．１重量％、または０．１５重量％、または０．２重量％、または０．３重量％、または０．４重量％、または０．５重量％、または０．６重量％、または０．８重量％、または１．０重量％〜１．５重量％、または２重量％、または４重量％、または５重量％、または６重量％、または８重量％、または１０重量％、または１５重量％、または２０重量％の量で存在する。
【０１８０】
一実施形態では、金属不活性化剤は、被覆の総重量に基づいて、０重量％、または０重量％超、または０．０１重量％、または０．０２重量％、または０．０３重量％、または０．０４重量％、または０．０５重量％、または０．１重量％、または０．５重量％、または１重量％、または２重量％、または３重量％〜５重量％、または６重量％、または７重量％、または８重量％、または９重量％、または１０重量％の量で存在する。
【０１８１】
一実施形態では、湿気捕捉剤は、被覆の総重量に基づいて、０重量％、または０重量％超、または０．０１重量％、または０．０２重量％、または０．０３重量％、または０．０４重量％、または０．０５重量％、または０．１重量％、または０．２重量％〜０．３重量％、または〜０．５重量％、または〜０．７５重量％、または〜１．０重量％、または〜１．５重量％、または〜２．０重量％、または〜３．０重量％の量で存在する。
【０１８２】
一実施形態では、酸化防止剤は、被覆の総重量に基づいて、０重量％、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１．０重量％、または２．０重量％の量で存在する。
【０１８３】
一実施形態では、１つ以上の添加剤、例えば、ブロッキング防止剤、安定剤、着色剤、ＵＶ吸収剤または安定剤、難燃剤、相溶化剤、充填剤、および加工助剤は、被覆の総重量に基づいて、０重量％、または０重量％超、または０．０１重量％、または０．１重量％〜１重量％、または２重量％、または３重量％の量で存在する。
【０１８４】
一実施形態では、被覆は、金属を含まない。本明細書で使用される場合、「金属を含まない」という用語は、被覆の総重量に基づいて、０重量％、または０重量％超、または０．０５重量％、または０．１重量％〜０．１５重量％、または０．２重量％、または０．３重量％、または０．４重量％、または０．５重量％の金属を含有することを意味する。本明細書で使用される場合、「金属」には、Ｌｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ｆｒ、Ｒａ、Ａｃ、Ｒｆ、Ｄｂ、Ｓｇ、Ｂｈ、Ｈｓ、Ｍｔ、Ｄｓ、Ｒｇ、およびＣｎ、ならびにランタニドおよびアクチニドを含む、元素周期表に金属として列挙されているすべての元素が含まれる。
【０１８５】
被覆は、１つ以上の内層であり得る。被覆は、導体を全体的にまたは部分的に覆うか、またはそうでなければ取り囲むかもしくは包むことができる。被覆は、導体を囲む唯一の構成成分であり得る。あるいは、被覆は、導体を包む多層ジャケットまたはシースのうちの１層であってもよい。一実施形態では、被覆は、導体と直接接触する。別の一実施形態では、被覆は、導体を囲む中間総と直接接触する。
【０１８６】
一実施形態では、被覆は、５ミル、または１０ミル、または１５ミル、または２０ミル〜２５ミル、または３０ミル、または３５ミル、または４０ミル、または５０ミル、または７５ミル、または１００ミルの厚さを有する。
【０１８７】
一実施形態では、被覆導体は、１．００以上、または１．１０超、または１．２０超の湿潤絶縁抵抗比を有する。
【０１８８】
一実施形態では、被覆導体は、１．００以上、または１．０５、または１．１０、または１．１５、または１．２０、または１．２５〜１．３０、または１．３５、または１．４０、または１．４５、または１．５０、または１．５５、または１．６０、または１．７０の湿潤絶縁抵抗比を有する。
【０１８９】
一実施形態では、被覆導体は、水平燃焼試験に合格する。水平燃焼試験に合格するためには、被覆導体は、合計１００ｍｍ未満の炭を有していなければならない。一実施形態では、被覆導体は、水平燃焼試験中に、合計０ｍｍ、または５ｍｍ、または１０ｍｍ〜５０ｍｍ、または５５ｍｍ、または６０ｍｍ、または７０ｍｍ、または７５ｍｍ、または８０ｍｍ、または９０ｍｍ、または１００ｍｍ未満の炭を有する。
【０１９０】
一実施形態では、被覆導体上の被覆は、絶縁もしくはジャケット層１、または絶縁もしくはジャケット層２に従い、被覆導体は、以下の特性のうちの１つ、いくつか、またはすべてを有する。
（ｉ）被覆が金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）被覆導体が水平燃焼テストに合格する。
【０１９１】
一実施形態では、被覆導体は、特性（ｉ）〜（ｉｉｉ）のうちの少なくとも２つ、または３つすべてを有する。
【０１９２】
一実施形態では、被覆導体上の被覆は、絶縁もしくはジャケット層１、または絶縁もしくはジャケット層２に従い、シリコーン含有ポリマーは、反応性直鎖状ポリシロキサンであり、被覆導体は、以下の特性のうちの１つ、いくつか、またはすべてを有する。
（ｉ）被覆が金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）被覆導体が水平燃焼テストに合格する。
【０１９３】
一実施形態では、被覆導体は、特性（ｉ）〜（ｉｉｉ）のうちの少なくとも２つ、または３つすべてを有する。
【０１９４】
一実施形態では、被覆導体上の被覆は、絶縁もしくはジャケット層１、または絶縁もしくはジャケット層２に従い、シリコーン含有ポリマーは、非反応性直鎖状ポリシロキサンであり、被覆導体は、以下の特性のうちの１つ、いくつか、またはすべてを有する。
（ｉ）被覆が金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）被覆導体が水平燃焼テストに合格する。
【０１９５】
一実施形態では、被覆導体は、特性（ｉ）〜（ｉｉｉ）のうちの少なくとも２つ、または３つすべてを有する。
【０１９６】
一実施形態では、被覆導体上の被覆は、絶縁もしくはジャケット層１、または絶縁もしくはジャケット層２に従い、シリコーン含有ポリマーは、非反応性分岐状ポリシロキサンであり、被覆導体は、以下の特性のうちの１つ、いくつか、またはすべてを有する。
（ｉ）被覆が金属を含まない、および／または
（ｉｉ）１．１０以上、または１．１５、または１．２０、または１．２５〜１．３０、または１．３５、または１．４０、または１．４５、または１．５０、または１．５５の湿潤絶縁抵抗比である、および／または
（ｉｉｉ）被覆導体が水平燃焼テストに合格する。
【０１９７】
一実施形態では、被覆導体は、特性（ｉ）〜（ｉｉｉ）のうちの少なくとも２つ、または３つすべてを有する。
【０１９８】
一実施形態では、被覆は、ジャケット層である。一実施形態では、ジャケット層は、絶縁層である。
【０１９９】
被覆導体は、本明細書に開示される２つ以上の一実施形態を含むことができる。
【０２００】
本開示のいくつかの実施形態を、以下の実施例において詳細に記載する。
【実施例】
【０２０１】
材料
ＥＮＧＡＧＥ  ８４０２は、０．９０２ｇ／ｃｃの密度、および３０ｇ／１０分のＭＩを有するエチレン−オクテンコポリマーである。
【０２０２】
ＶＴＭＳは、２５℃で０．９６８ｇ／ｍＬの密度、および沸点１２３℃を有するビニルトリメトキシシランである。
【０２０３】
Ｌｕｐｅｒｏｘ  １０１は、２，５−ビス（ｔｅｒｔ−ブチルペルオキシ）−２，５−ジメチルヘキサングラフト化開始剤である。
【０２０４】
充填剤１は、５ミクロンのＤ９０、および９９．４％の純度を有する、結晶性シリカ充填剤のＭｉｎ−Ｕ−Ｓｉｌ  ５である。
【０２０５】
充填剤２は、０．８μｍの中央値粒子サイズを有する水酸化マグネシウム表面処理充填剤のＨｕｂｅｒ  Ｚｅｒｏｇｅｎ  １００ＳＶである。
【０２０６】
充填剤３は、０．８〜１．２μｍの平均粒子サイズを有する水酸化マグネシウム表面処理充填剤のＫｉｓｕｍａ  ５Ｊである。
【０２０７】
充填剤４は、表面処理を伴わない、１．１μｍの中央値粒子サイズを有する、炭酸カルシウム充填剤のＨｕｂｅｒ  Ｑ１である。
【０２０８】
充填剤５は、１．１μｍの中央値粒子サイズを有する炭酸カルシウム表面処理充填剤のＨｕｂｅｒ  Ｑ１Ｔである。
【０２０９】
充填剤６は、表面処理を伴わない、１２μｍの中央値粒子サイズを有する炭酸カルシウムのＯＭＹＡＣＡＲＢ（登録商標）１０である。
【０２１０】
ＡＯは、Ｉｒｇａｎｏｘ  １０１０（酸化防止剤）である。
【０２１１】
シリコーン含有ポリマー１（ＳＣＰ１）は、２５℃で０．９７８の比重、および１，０００，０００センチストークスの動粘度を有する、非反応性直鎖状ポリジメチルシロキサン（ジメチルシロキサン、トリメチルシロキシ末端）のＸＩＡＭＥＴＥＲ（登録商標）ＰＭＸ−２００（１Ｍ  ｃＳｔ）である。
【０２１２】
ＳＣＰ２は、２５℃で０．９７８の比重、および６０，０００センチストークスの動粘度を有する、非反応性直鎖状ポリジメチルシロキサン（ジメチルシロキサン、トリメチルシロキシ末端）のＸＩＡＭＥＴＥＲ（登録商標）ＰＭＸ−２００（６０ｋ  ｃＳｔ）である。
【０２１３】
ＳＣＰ３は、０．９７２ｇ／ｃｃの密度、および２，０００ｍＰａ．ｓの動的粘度を有する末端シラノール基（ジメチルシロキサン、ヒドロキシ末端）を備える反応性直鎖状ポリジメチルシロキサンのＸＩＡＭＥＴＥＲ（登録商標）ＯＨＸ−４０００である。
【０２１４】
金属不活性化剤（ＭＤ）は、オキサリルビス（ベンジリデン）ヒドロキシドである。
【０２１５】
湿気捕捉剤（ＭＳ）は、ヘキサデシルトリメトキシシランである。
【０２１６】
ＥＮＧＡＧＥ  ８４５０は、０．９０２ｇ／ｃｃの密度、および３．０ｇ／１０分のＭＩを有するエチレン／オクテンコポリマーである。
【０２１７】
ＤＦＨ−２０６５は、Ｔｈｅ  Ｄｏｗ  Ｃｈｅｍｉｃａｌ  Ｃｏｍｐａｎｙから入手可能な、０．６５グラム／１０分のメルトインデックス、および０．９２０ｇ／ｃｃの密度を有する、直鎖状低密度ポリエチレンである。
【０２１８】
ＤＦＤＡ−１２１６  ＮＴは、Ｔｈｅ  Ｄｏｗ  Ｃｈｅｍｉｃａｌ  Ｃｏｍｐａｎｙから入手可能な、０．９２ｇ／ｃｃの密度、および２．３ｇ／１０分のメルトインデックスを有する、低密度ポリエチレン（ＬＤＰＥ）である。
【０２１９】
ジブチルスズジラウレートは、シラノール縮合触媒である。
【０２２０】
１，２−ビス（３，５−ジ−ｔｅｒｔ−ブチル−４−ヒドロキシヒドロシンナモイル）ヒドラジンは、酸化防止剤である。
【０２２１】
テトラキス（メチレン（３，５−ジ−ｔｅｒｔ−ブチル−４−ヒドロキシヒドロシンナメート））メタンは、安定剤である。
【０２２２】
試料調製
シラングラフト化ポリエチレンは、二軸押出機による反応性押出によって調製される。ベース樹脂（ＥＮＧＡＧＥ  ８４０２）の総重量に基づいて、１．８重量％のビニルトリメトキシシラン（ＶＴＭＳ）と、ベース樹脂（ＥＮＧＡＧＥ  ８４０２）の総重量に基づいて、９００ｐｐｍのＬｕｐｅｒｏｘ  １０１とを秤量して一緒に混合した後、約１０〜１５分間磁気攪拌して、一様な液体混合物を達成する。混合物をスケール上に留置し、液体ポンプ注入に接続する。ＥＮＧＡＧＥ  ８４０２を、ＺＳＫ−３０押出機のメインフィーダーに供給する。ＺＳＫ−３０のバレル温度プロファイルを以下のように設定する。
【表１】
2020530504.tif 000009
ペレットの水温は可能な限り１０℃（５０°Ｆ）に近く、チラーの水温は可能な限り４℃（４０℃）に近い。
【０２２３】
ポリエチレンにグラフト化されるＶＴＭＳの量を、赤外分光法によって決定する。スペクトルを、Ｎｉｃｏｌｅｔ  ６７００  ＦＴＩＲ機器で測定する。絶対値を、表面汚染による干渉なしに、ＦＴＩＲモードによって測定する。１１９２ｃｍ−１および２０１９ｃｍ−１（内部の厚さ）での吸収比率を決定する。１１９２／２０１９ピーク高さの比率を、ＤＦＤＡ−５４５１（ｔｈｅ  Ｄｏｗ  Ｃｈｅｍｉｃａｌ  ＣｏｍｐａｎｙからＳＩ−ＬＩＮＫ  ５４５１として入手可能）中のＶＴＭＳの既知のレベルの標準と比較する。結果は、シラングラフト化ポリエチレン（Ｓｉ−ｇ−ＰＥ）のグラフト化ＶＴＭＳ含有量が、ポリマーの総質量に基づいて、約１．７質量％であることを示す。
【０２２４】
Ｓｉ−ｇ−ＰＥを、約１４０℃でＢｒａｂｅｎｄｅｒに添加し、シリカ充填剤、シリコーン含有ポリマー、金属不活性化剤、湿気捕捉剤、および酸化防止剤Ｉｒｇａｎｏｘ  １０１０を、Ｓｉ−ｇ−ＰＥが以下の表１および３に指定されている量で溶融した後、ボウル内に添加する。混合物を、約５分間混合する。
【０２２５】
次いで、混合物を、ワイヤ押出用に小片にペレット化する。押出工程では、以下の表２に記載されるマスターバッチの形態のシラノール縮合触媒をペレット化混合物に添加して、ワイヤを直径０．０６４の銅ワイヤ上に押出する。壁厚を約３０ミルに設定し、押出温度は１４０℃〜１６５℃のヘッド温度である。全組成物中のシラノール縮合触媒の濃度は、０．０１重量％〜０．５重量％の範囲である。
【０２２６】
押出されたワイヤを９０℃の水浴中で一晩硬化させ、硬化されたワイヤを１５フィート（４．５７２メートル）の長さのセグメントに切断する。該当する場合、水中に浸漬される１０フィートの長さのセグメントの湿潤ＩＲを記録し、湿潤ＩＲ比を記録する。
【０２２７】
ＵＬ−２５５６に従って、水平燃焼試験を押出されたワイヤに適用する。試料（３０ミルの壁厚を備える１４ＡＷＧ銅ワイヤ）の水平に対して２０°の角度にバーナーを設定する。１回限りの炎を３０秒間、検体の中間に適用する。綿が発火する（秒単位で報告される）か、または試料炭が１００ｍｍを超えると、試料は不合格である。試料の水平に対して２０°の角度にバーナーを設定する。綿が発火するか、または試料炭が１００ｍｍを超えると、不合格となる（ＵＬ  １５８１、１１００．４）。
【表２−１】
2020530504.tif 000010
【表２−２】
2020530504.tif 000011
【表３】
2020530504.tif 000012
【０２２８】
本発明の実施例１および２は、難燃性を示し（すなわち、各々が水平燃焼試験に合格し）、各々が１．１０オーム超の湿潤ＩＲも有する。それに比べて、シリコーン系ポリマーを含まないシリカ充填剤を含有する比較試料１および２は、１．００オーム超の湿潤ＩＲを有するが、水平燃焼試験は不合格である。比較試料３は、５重量％未満のシリコーン系ポリマーを含有し、水平燃焼試験に不合格である。比較試料４〜１１は、シリカ以外の充填剤を含有し、１．１０オーム未満の湿潤ＩＲを有する。
【０２２９】
本開示は、本明細書に含まれる実施形態および例示に限定されず、実施形態の一部、および異なる実施形態の要素の組み合わせを含むこれらの実施形態の変更された形態を、以下の特許請求の範囲の範囲に該当するものとして含むことが、特に意図されている。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
架橋性組成物であって、
（Ａ）シラン官能基化ポリオレフィンと、
（Ｂ）充填剤であって、前記充填剤の総重量に基づいて、５０重量％超のシリカを含み、前記シリカが、０．０１μｍ〜５０μｍの中央値粒子サイズ（Ｄ５０）を有する、充填剤と、
（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、
（Ｄ）前記架橋性組成物の総重量に基づいて、０．００重量％〜２０重量％のシラノール縮合触媒と、を含む、架橋性組成物。
【請求項２】
被覆導体のためのジャケット層であって、前記ジャケット層が、
（Ａ）架橋されたシラン官能基化ポリオレフィンと、
（Ｂ）充填剤であって、前記充填剤の総重量に基づいて、５０重量％超のシリカを含み、前記シリカが、０．０１μｍ〜５０μｍの中央値粒子サイズ（Ｄ５０）を有する、充填剤と、
（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、
（Ｄ）前記ジャケット層の総重量に基づいて、０．００重量％〜１０重量％のシラノール縮合触媒と、を含む、ジャケット層。
【請求項３】
前記架橋されたシラン官能基化ポリオレフィンが、シラングラフト化エチレン系ポリマーである、請求項２に記載のジャケット層。
【請求項４】
前記充填剤が、前記充填剤の総重量に基づいて、９０重量％超〜１００重量％のシリカを含む、請求項２および３のいずれか一項に記載のジャケット層。
【請求項５】
前記充填剤が、シリカのみからなる、請求項２〜４のいずれか一項に記載のジャケット層。
【請求項６】
前記シリコーン含有ポリマーが、反応性直鎖状ポリシロキサンおよび非反応性直鎖状ポリシロキサンからなる群から選択される、請求項２〜５のいずれか一項に記載のジャケット層。
【請求項７】
前記ジャケット層の総重量に基づいて、
（Ａ）前記架橋されたシラングラフト化ポリオレフィンが、架橋されたシラングラフト化ポリエチレンである、２０重量％〜８０重量％の前記架橋されたシラン官能基化ポリオレフィンと、
（Ｂ）２０重量％〜８０重量％の前記充填剤と、
（Ｃ）４重量％〜２０重量％の前記シリコーン含有ポリマーと、を含む、請求項２〜６のいずれか一項に記載のジャケット層。
【請求項８】
前記充填剤が、前記充填剤の総重量に基づいて、０重量％〜０．５重量％の金属を含む、請求項２〜７のいずれか一項に記載のジャケット層。
【請求項９】
前記ジャケット層が、前記充填剤の総重量に基づいて、０重量％〜０．３重量％の金属を含む、請求項８に記載のジャケット層。
【請求項１０】
前記ジャケット層の総重量に基づいて、２重量％超〜２０重量％の前記シリコーン含有ポリマーを含み、前記ジャケット層が、１．１０〜１．７０の湿潤絶縁抵抗比を有する、請求項２〜９のいずれか一項に記載のジャケット層。
【請求項１１】
前記ジャケット層が、前記ジャケット層の総重量に基づいて、４重量％〜２０重量％の前記シリコーン含有ポリマーを含み、前記ジャケット層が、水平燃焼試験に合格する、請求項２〜１０のいずれか一項に記載のジャケット層。
【請求項１２】
前記ジャケット層が、金属不活性化剤、湿気捕捉剤、および酸化防止剤のうちの少なくとも１つをさらに含む、請求項２〜１１のいずれか一項に記載のジャケット層。
【請求項１３】
前記ジャケット層が、絶縁層である、請求項２〜１２のいずれか一項に記載のジャケット層。
【請求項１４】
被覆導体であって、
導体と、
前記導体上の被覆と、を備え、前記被覆が、
（Ａ）架橋されたシラン官能基化ポリオレフィンと、
（Ｂ）充填剤であって、前記充填剤の総重量に基づいて、５０重量％超のシリカを含み、前記シリカが、０．０１μｍ〜５０μｍの中央値粒子サイズ（Ｄ５０）を有する、充填剤と、
（Ｃ）反応性直鎖状シリコーン含有ポリマー、非反応性直鎖状シリコーン含有ポリマー、または非反応性分岐状シリコーン含有ポリマーからなる群から選択される、シリコーン含有ポリマーと、
（Ｄ）前記被覆の総重量に基づいて、０．００重量％〜２０重量％のシラノール縮合触媒と、を含む、被覆導体。
【請求項１５】
前記被覆が、前記充填剤の総重量に基づいて、０重量％〜０．３重量％の金属を含む、請求項１４に記載の被覆導体。
【請求項１６】
前記被覆が、前記被覆層の総重量に基づいて、２重量％超〜２０重量％の前記シリコーン含有ポリマーを含み、前記被覆導体が、１．１０〜１．７０の湿潤絶縁抵抗比を有する、請求項１４および１５のいずれか一項に記載のジャケット層。
【請求項１７】
前記被覆が、前記被覆の総重量に基づいて、４重量％〜２０重量％の前記シリコーン含有ポリマーを含み、前記被覆導体が、水平燃焼試験に合格する、請求項１４〜１６のいずれか一項に記載のジャケット層。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
架橋性組成物であって、
（Ａ）シラン官能基化ポリオレフィンと、
（Ｂ）充填剤であって、前記充填剤の総重量に基づいて、５０重量％超のシリカを含み、前記シリカが、０．０１μｍ〜５０μｍの中央値粒子サイズ（Ｄ５０）を有する、充填剤と、
（Ｃ）反応性直鎖状シリコーン含有ポリマー、非反応性直鎖状シリコーン含有ポリマー、および非反応性分岐状シリコーン含有ポリマーからなる群から選択される、シリコーン含有ポリマーと、
（Ｄ）前記架橋性組成物の総重量に基づいて、０．００重量％〜２０重量％のシラノール縮合触媒と、を含む、架橋性組成物。
【請求項２】
請求項１に記載の架橋性組成物を含む、被覆導体のためのジャケット層。
【請求項３】
前記架橋されたシラン官能基化ポリオレフィンが、シラングラフト化エチレン系ポリマーである、請求項２に記載のジャケット層。
【請求項４】
前記充填剤が、前記充填剤の総重量に基づいて、９０重量％超〜１００重量％のシリカを含む、請求項３に記載のジャケット層。
【請求項５】
前記充填剤が、シリカのみからなる、請求項４に記載のジャケット層。
【請求項６】
前記シリコーン含有ポリマーが、反応性直鎖状ポリシロキサンおよび非反応性直鎖状ポリシロキサンからなる群から選択される、請求項２に記載のジャケット層。
【請求項７】
前記ジャケット層の総重量に基づいて、
（Ａ）前記架橋されたシラングラフト化ポリオレフィンが、架橋されたシラングラフト化ポリエチレンである、２０重量％〜８０重量％の前記架橋されたシラン官能基化ポリオレフィンと、
（Ｂ）２０重量％〜８０重量％の前記充填剤と、
（Ｃ）４重量％〜２０重量％の前記シリコーン含有ポリマーと、を含む、請求項２に記載のジャケット層。
【請求項８】
前記充填剤が、前記充填剤の総重量に基づいて、０重量％〜０．５重量％の金属を含む、請求項２に記載のジャケット層。
【請求項９】
前記ジャケット層の総重量に基づいて、２重量％超〜２０重量％の前記シリコーン含有ポリマーを含み、前記ジャケット層が、１．１０〜１．７０の湿潤絶縁抵抗比を有する、請求項２に記載のジャケット層。
【請求項１０】
前記ジャケット層が、前記ジャケット層の総重量に基づいて、４重量％〜２０重量％の前記シリコーン含有ポリマーを含み、前記ジャケット層が、水平燃焼試験に合格する、請求項９に記載のジャケット層。
【国際調査報告】
2020530504.tif 000013
2020530504.tif 000014
2020530504.tif 000015